(57)【特許請求の範囲】
【請求項１】
第一成分として光配向性ポリマーと、第二成分としてメタクリル酸及びメタクリル酸エステルからなる群より選ばれる少なくとも１種を含む単量体を重合して得られる非光配向性ポリマー（ただし、第一成分を除く）とを含有する光配向性高分子組成物であり、
第一成分の光配向性ポリマーが下記式（Ｉ−１−１）、（Ｉ−２−１）、又は（Ｉ−３−１）で表される構成単位と、下記式（Ｉ−４−１）若しくは（Ｉ−４−１'）で表される構成単位、又は下記式（Ｉ−５−１）で表される構成単位とを含むポリマーである光配向性高分子組成物。
【化１】
0006384559.tif 000064
（上記式中、添え字ｘが付された括弧部分がポリマー主鎖中に含まれる部分であり、ｘは光配向性ポリマー中に含まれる上記構成単位のモル分率（ｘ＜１）を表し、Ｒ1は水素、炭素数１〜２０のアルキル基、又は炭素数１〜２０のアルコキシ基を示し、Ｒ4は水素、炭素数１〜２０のアルキル基、又は炭素数１〜２０のアルコキシ基を示し、Ｒ6は水素、メチル基又は下記式（ＩＩ）で表される基を示し、
Ｚ1は単結合、−ＣＯＯ−、又は−ＯＣＯ−を示し、ｏは２〜６の整数を表し、ｐは０〜２の整数を表し、ｑは０又は１を表し、上記式中に含まれるフェニレン基の任意の水素はフッ素、メチル基、メトキシ基で置き換えられてもよい。）
【化２】
0006384559.tif 000065
（上記式中、Ｒ7は水素又はメチル基を示し、ｔは０又は１を表す。）
【化３】
0006384559.tif 000066
（上記式中、添え字ｙが付された括弧部分がポリマー主鎖中に含まれる部分であり、ｙは光配向性ポリマー中に含まれる上記構成単位のモル分率（ｙ＜１）を表し、Ｒ2は水素、又は任意の水素がフッ素で置き換えられてもよい炭素数１〜５のアルキル基を示し、Ｒ6は水素、メチル基又は下記式（ＩＩ）で表される基を示し、ｓは０〜６の整数、ｒは０〜６の整数を表し、ｕは１〜６の整数を表し、ｑは０又は１を表す。ｎは1〜２００の整数を示す。
【化４】
0006384559.tif 000067
（上記式中、Ｒ7は水素又はメチル基を示し、ｔは０又は１である。）
【化５】
0006384559.tif 000068
（上記式中、添え字ｚが付された括弧部分がポリマー主鎖中に含まれる部分であり、ｚは光配向性ポリマー中に含まれる上記構成単位のモル分率（ｚ＜１）を表し、Ｒ3は任意の１以上の水素がフッ素で置き換えられている、炭素数１〜２０のアルキル基を示し、Ｒ8は水素、メチル基又は下記式（ＩＩ）で表される基を示し、ｑは０又は１を表す。）
【化６】
0006384559.tif 000069
（上記式中、Ｒ7は水素又はメチル基を示し、ｔは０又は１である。ｘ＋ｙ≦１またはｘ＋ｚ≦１）
【請求項２】
第二成分の非光配向性ポリマーが、メタクリル酸、メタクリル酸アルキル、炭素原子数２〜５のヒドロキシアルキル基を有するメタクリル酸ヒドロキシアルキル、カルボキシル基含有メタクリル酸エステル、及びフェノール性水酸基含有メタクリル酸エステルからなる群より選ばれる少なくとも１種を含む単量体を重合して得られるポリマーである請求項１に記載の光配向性高分子組成物。
【請求項３】
第一成分のポリマーが上記式（Ｉ−１−１) で表される構成単位及び上記式（Ｉ−４−１)又は式（Ｉ−４−１')で表される構成単位を含む請求項１又は２に記載の光配向性高分子組成物。
【請求項４】
第一成分のポリマーが下記式（Ｉ−１−１')及び上記式（Ｉ−４−１)で表される構成単位を含む請求項１又は２に記載の光配向性高分子組成物。
【化７】
0006384559.tif 000070
（上記式中、Ｒ4は水素、炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
【請求項５】
第一成分のポリマーが上記式（Ｉ−２−１）で表される構成単位及び上記式（Ｉ−４−１）又は式（Ｉ−４−１'）で表される構成単位を含む請求項１又は２に記載の光配向性高分子組成物。
【請求項６】
第一成分のポリマーが下記式（Ｉ−２−１'）及び上記式（Ｉ−４−１）で表される構成単位を含む請求項１又は２に記載の光配向性高分子組成物。
【化８】
0006384559.tif 000071
（上記式中、Ｒ4は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表しフェニレン基の任意の水素はフッ素、メチル基、メトキシ基で置き換えられてもよい。）
【請求項７】
第一成分のポリマーが上記式（Ｉ−３−１）で表される構成単位及び上記式（Ｉ−４−１）又は式（Ｉ−４−１'）で表される構成単位を含む請求項１又は２に記載の光配向性高分子組成物。
【請求項８】
第一成分のポリマーが下記式（Ｉ−３−１'）及び上記式（Ｉ−４−１）で表される構成単位を含む請求項１〜４のいずれか１項に記載の光配向性高分子組成物。
【化９】
0006384559.tif 000072
（上記式中、Ｒ1は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
【請求項９】
第一成分のポリマーが上記式(Ｉ−１−１)で表される構成単位及び式（Ｉ−５−１）で表される構成単位を含む１又は２に記載の光配向性高分子組成物。
【請求項１０】
第一成分のポリマーが下記式(Ｉ−１−１')及び上記式（Ｉ−５−１）で表される構成単位を含む請求項１〜３のいずれか１項に記載の光配向性高分子組成物。
【化１０】
0006384559.tif 000073
（上記式中、Ｒ4は水素、炭素数１〜２０のアルキル基又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
【請求項１１】
第一成分のポリマーが上記式（Ｉ−２−１）及び式（Ｉ−５−１）で表される構成単位を含む請求項１又は２に記載の光配向性高分子組成物。
【請求項１２】
第一成分のポリマーが下記式（Ｉ−２−１'）及び上記式（Ｉ−５−１）で表される構成単位を含む請求項１又は２に記載の光配向性高分子組成物。
【化１１】
0006384559.tif 000074
（上記式中、Ｒ4は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
【請求項１３】
第一成分のポリマーが上記式（Ｉ−３−１）及び式（Ｉ−５−１）で表される構成単位を含む請求項１又は２に記載の光配向性高分子組成物。
【請求項１４】
第一成分のポリマーが下記式（Ｉ−３−１'）及び上記式（Ｉ−５−１）で表される構成単位を含む請求項１又は２に記載の光配向性高分子組成物。
【化１２】
0006384559.tif 000075
（上記式中、Ｒ1は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
【請求項１５】
第一成分のポリマーがシリコーン基を有しており、そのシリコーン基の分子量が５００００以下である請求項１〜８のいずれか１項に記載の光配向性高分子組成物。
【請求項１６】
第一成分のポリマーがシリコーン基を有しており、そのシリコーン基の分子量が１００００以下である請求項１〜８のいずれか１項に記載の光配向性高分子組成物。
【請求項１７】
第一成分のポリマーがシリコーン基を有しており、第一成分のポリマーが、全モノマーに対し０．０１〜５０重量％の範囲で、シリコーン基を有するモノマーを、含有するモノマー混合物を重合することにより得られたものである請求項１〜８、１５、及び１６のいずれか１項に記載の光配向性高分子組成物。
【請求項１８】
第一成分のポリマーがフッ素置換アルキル基を有しており、第一成分のポリマーが、全モノマーに対し０．０１〜５０重量％の範囲で、フッ素置換アルキル基を有するモノマーを、含有するモノマー混合物を重合することにより得られたものである請求項１、２及び９〜１４のいずれか１項に記載の光配向性高分子組成物。
【請求項１９】
第一成分のポリマーがさらにヒドロキシアルキルモノ（メタ）アクリレートが共重合されたものである請求項１〜１８のいずれか１項に記載の光配向性高分子組成物。
【請求項２０】
第一成分と第二成分との質量比（第一成分）：（第二成分）が１：９９〜５０：５０である、請求項１〜１９のいずれか１項に記載の光配向性高分子組成物。
【請求項２１】
第一成分と第二成分との質量比（第一成分）：（第二成分）が５：９５〜３０：７０である、請求項１〜１９のいずれか１項に記載の光配向性高分子組成物。
【請求項２２】
第一成分と第二成分との総重量に対して、増感剤及び架橋剤から選ばれる少なくとも１つの物質を１〜１００重量％含有する、請求項１〜２１のいずれか１項に記載の光配向性高分子組成物。
【請求項２３】
第一成分及び第二成分を溶解可能な、グリコール系溶媒又はグリコールエーテル系溶媒を、更に含有することを特徴とする、請求項１〜２２のいずれか１項に記載の光配向性高分子組成物。
【請求項２４】
請求項１〜２３のいずれか１項に記載の光配向性高分子組成物から形成される液晶配向膜。
【請求項２５】
請求項１〜２３のいずれか１項に記載の光配向性高分子組成物を用いて得られる位相差板を備えた光デバイス。
【請求項２６】
請求項１〜２３のいずれか１項に記載の光配向性高分子組成物から形成されるパターン化位相差板。
【発明の詳細な説明】
【技術分野】
【０００１】
本発明は、光配向性高分子組成物、該高分子組成物から形成される液晶配向膜、該液晶配向膜を備えた光学フィルム、液晶表示素子などの光デバイスに関する。より詳しくは、本発明は、屈折率が低く、透明性、液晶配向能、耐溶剤性及び耐熱性に優れる光配向性高分子組成物、及びそれを用いた光学用途への応用に関するものである。本発明の光配向性高分子組成物は、特に、パッシブメガネ方式３Ｄ表示に用いられるパターン化位相差板、液晶ディスプレイにおける内蔵位相差板、光配向機能を有するカラーフィルタオーバーコートなどに好適である。
【背景技術】
【０００２】
液晶表示素子は、ノートパソコンやデスクトップパソコンのモニターをはじめ、ビデオカメラのビューファインダー、投写型のディスプレイ、テレビ等の様々な液晶表示装置に使われている。さらに、光プリンターヘッド、光フーリエ変換素子、ライトバルブ等のオプトエレクトロニクス関連素子としても利用されている。従来の液晶表示素子としては、ネマチック液晶を用いた表示素子が主流であり、一方の基板近傍にある液晶の配向方向と他方の基板近傍にある液晶の配向方向とが９０°の角度でねじれているＴＮ（Ｔｗｉｓｔｅｄ  Ｎｅｍａｔｉｃ）モード、前記配向方向が通常１８０°以上の角度でねじれているＳＴＮ（Ｓｕｐｅｒ  Ｔｗｉｓｔｅｄ  Ｎｅｍａｔｉｃ）モード、薄膜トランジスタを使用した、いわゆるＴＦＴ（Ｔｈｉｎ−Ｆｉｌｍ−Ｔｒａｎｓｉｓｔｏｒ）モードの液晶表示素子が実用化されている。
【０００３】
しかしながら、これらの液晶表示素子は、画像が適正に視認できる視野角が狭く、斜め方向から見たときに、輝度やコントラストが低下することがあり、また中間調で輝度反転を生じることがある。近年では、この視野角の問題は、光学補償フィルムを用いたＴＮ型液晶表示素子、垂直配向と突起構造物の技術を併用したＭＶＡ（Ｍｕｌｔｉ−ｄｏｍａｉｎ  Ｖｅｒｔｉｃａｌ  Ａｌｉｇｎｍｅｎｔ）モード（特許文献１参照）又は横電界方式のＩＰＳ（Ｉｎ−Ｐｌａｎｅ  Ｓｗｉｔｃｈｉｎｇ）モード（特許文献２参照）等により改良されている。
【０００４】
液晶表示素子の技術の発展は、単にこれらの駆動方式や素子構造の改良のみならず、表示素子に使用される構成部材の改良によっても達成されている。表示素子に使用される構成部材のなかでも、特に液晶配向膜は、液晶表示素子の表示品位に係わる重要な要素の一つであり、表示素子の高品質化に伴って液晶配向膜の役割が年々重要になってきている。
【０００５】
液晶配向膜は、液晶表示素子の均一な表示特性のために液晶の分子配列を均一に制御することが必要である。そのため、基板上の液晶分子を一方向に均一に配向させ、更に基板面から一定の傾斜角（プレチルト角）を発現させることが求められる。
【０００６】
また、画像表示装置のコントラスト向上や視野角範囲の拡大を実現するために、光学補償フィルムや位相差フィルムとして、例えば、屈折率異方性を有する延伸フィルムや重合性液晶性化合物を配向させて重合したフィルムが用いられている。
【０００７】
一般的に液晶配向膜は、液晶配向剤を用いて調製される。現在、主として用いられている液晶配向剤は、ポリアミック酸若しくは可溶性のポリイミドを有機溶媒に溶解させた溶液である。このような溶液を基板に塗布した後、加熱等の手段により成膜してポリイミド系液晶配向膜を形成する。ポリアミック酸以外の種々の液晶配向剤も検討されているが、耐熱性、耐薬品性（耐液晶性）、塗布性、液晶配向性、電気特性、光学特性、表示特性等の点から、ほとんど実用に至っていない。
【０００８】
工業的には、簡便で大面積の高速処理が可能なラビング法が、配向処理法として広く用いられている。ラビング法は、ナイロン、レイヨン、ポリエステル等の繊維を植毛した布を用いて液晶配向膜の表面を一方向に擦る処理であり、これによって液晶分子の一様な配向を得ることが可能になる。しかし、ラビング法による発塵、静電気の発生等により配向欠陥や液晶素子への影響が問題視されている。またパターニング位相差フィルムの場合ラビング処理により配向パターンの制御をすることは困難である。
【０００９】
そこで、近年、ラビング処理に代わる液晶配向制御方法が開発されている。光を照射して配向処理を施す光配向法については、光分解法、光異性化法、光二量化法、光架橋法等多くの配向機構が提案されている（特許文献３、特許文献４、特許文献５及び特許文献６参照。）。光配向法はラビング法と異なり非接触の配向方法であり、原理的に発塵や静電気の発生がラビング処理より少ない。
【００１０】
光配向法により配向処理を施された、配向性の良好な液晶配向膜を用いることにより、液晶配向膜に接している液晶単分子層の分子配向状態を制御することで、液晶表示素子としての性能を改善することが期待できる。
【００１１】
近年３Ｄディスプレイの方式の一つとしてパッシブメガネ方式の３Ｄディスプレイが実用化されているが、この３Ｄディスプレイでは、位相差板が液晶ディスプレイのパネル上に装着されている。この位相差板として、光配向法により配向処理を施された液晶配向膜に重合性液晶化合物を配向させることにより作製されたパターン化位相差板の検討が進められている。この位相差板のパターニングは、フィルムに偏光方向が異なる偏光ＵＶを照射して液晶配向膜を作製した後、重合性液晶を塗布してパターニング配向させることにより行われる。パターン化位相差板を作製する際には、偏光ＵＶの露光時間が工程の生産性に影響を与え得るが、その露光時間が短いほど生産性は上がる傾向にある。したがって、偏光ＵＶの露光時間を短くすることが求められていた。
【００１２】
また、位相差板用の基板には、トリアセチルセルロース（ＴＡＣ）、環状オレフィン系ポリマー等のプラスチックが用いられる場合がある。この様なＴＡＣなどのプラスチックはガラスに比べ耐熱性が低いため、プラスチック基板上にポリアミック酸及び高沸点溶媒を含む溶液を塗布して、高温加熱して得られるポリイミドを液晶配向膜として使用することは困難である場合があった。さらにＴＡＣは耐溶剤性が低いため、液晶配向膜となる配向剤を基材に塗布して作製する方法では、使用できる溶媒が限られている。例えば、従来から使用されるポリイミドとなるポリアミック酸は、ＴＡＣに塗布可能な溶媒に対する溶解性が低く問題であった。
【先行技術文献】
【特許文献】
【００１３】
【特許文献１】特許第２９４７３５０号公報
【特許文献２】特許第２９４０３５４号公報
【特許文献３】国際公開第２０１１／１１５０７９号パンフレット
【特許文献４】特開２００５−２７５３６４号公報
【特許文献５】特許第４０１１６５２号公報
【特許文献６】特開平１２−２１２３１０号公報
【発明の概要】
【発明が解決しようとする課題】
【００１４】
本発明の目的は、露光時間が短くても配向可能で、各種基材に適用可能な溶媒に溶解可能な光配向性高分子組成物を提供すること、該高分子組成物から作製される、耐溶剤性及び透明性に優れ、重合性液晶に対して高い光配向能を有する光配向膜、典型的には液晶配向膜を提供することにある。
【課題を解決するための手段】
【００１５】
本発明者らは鋭意研究開発を進めた結果、特定の光配向性基を有するポリマーと非光配向性ポリマーとを含む光配向性高分子組成物により上記課題が解決することを見出した。すなわち本発明は以下のとおりである。
【００１６】
本発明の光配向性高分子組成物は、第一成分としてシリコーン基又はフッ素置換アルキル基及び光配向性基を有するポリマーと、第二成分としてメタクリル酸及びメタクリル酸エステルからなる群より選ばれる少なくとも１種を含む単量体を重合して得られる非光配向性ポリマーとを含有することを特徴とする。
【００１７】
第一成分の上記光配向性基は、光を照射することで光分解、光異性化、光二量化、光架橋等の反応により異方性が生じる構造を有する官能基であり、なかでも光二量化、光異性化が生じる構造が好ましい。
【００１８】
［１］第一成分としてシリコーン基又はフッ素置換アルキル基及び光配向性基を有するポリマーと、第二成分としてメタクリル酸及びメタクリル酸エステルからなる群より選ばれる少なくとも１種を含む単量体を重合して得られる非光配向性ポリマーとを含有する光配向性高分子組成物。
【００１９】
［２］第一成分の光配向性基が光二量化又は光異性化する構造を有する官能基である、項［１］に記載の光配向性高分子組成物。
【００２０】
［３］第一成分の光配向性基が下記一般式（Ｉ−１）〜（Ｉ−３）で表される構造のうち少なくとも１種を有する項［１］又は項［２］に記載の光配向性高分子組成物。
【００２１】
【化１】
0006384559.tif 000002
（上記式中、Ｒ1は水素、又は任意の水素がフッ素で置き換えられてもよい炭素数１〜５のアルキル基を示し、ｍは０〜６の整数を表し、フェニレン基の任意の水素はフッ素、メチル基、又はメトキシ基で置き換えられてもよい。）
【００２２】
［４］第一成分のポリマーがシリコーン基を有し、そのシリコーン基が下記一般式（Ｉ−４）で表される項［１］〜［３］のいずれか１項に記載の光配向性高分子組成物。
【００２３】
【化２】
0006384559.tif 000003
（上記式中、Ｒ2は水素、又は任意の水素がフッ素で置き換えられてもよい炭素数１〜５のアルキル基を示し、ｒは０〜６の整数、ｎは１〜２００の整数を表す。）
【００２４】
［５］第一成分のポリマーがフッ素置換アルキル基を有し、そのフッ素置換アルキル基が下記の一般式（Ｉ−５）で表される項［１］〜［３］のいずれか１項に記載の光配向性高分子組成物。
【００２５】
【化３】
0006384559.tif 000004
（上記式中、Ｒ3は任意の１以上の水素がフッ素で置き換えられている炭素数１〜２０のアルキル基を示す。）
【００２６】
［６］第二成分の非光配向性ポリマーが、メタクリル酸、メタクリル酸アルキル、炭素原子数２〜５のヒドロキシアルキル基を有するメタクリル酸ヒドロキシアルキル、カルボキシル基含有メタクリル酸エステル、及びフェノール性水酸基含有メタクリル酸エステルからなる群より選ばれる少なくとも１種を含む単量体を重合して得られるポリマーである項［１］〜［５］のいずれか１項に記載の光配向性高分子組成物。
【００２７】
［７］第一成分のポリマーが下記式（Ｉ−１−１) で表される構成単位及び下記式（Ｉ−４−１)又は式（Ｉ−４−１')で表される構成単位を含む項［１］〜［４］のいずれか１項に記載の光配向性高分子組成物。
【００２８】
【化４】
0006384559.tif 000005
（上記式中、Ｒ2は水素、又は任意の水素がフッ素で置き換えられてもよい炭素数１〜５のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ6は水素、メチル基又は下記式（ＩＩ）で表される基を示し、Ｚ1は単結合、−ＣＯＯ−、又は−ＯＣＯ−を示し、ｓは０〜６の整数、ｎは１〜２００の整数、ｏは２〜６の整数、ｐは０〜２の整数、ｑは０又は１、ｕは１〜６の整数を表し、ｘ及びｙはモル分率でありｘ＋ｙ≦１の関係を満たし、フェニレン基の任意の水素はフッ素、メチル基、メトキシ基で置き換えられてもよい。）
【００２９】
【化５】
0006384559.tif 000006
（上記式中、Ｒ7は水素又はメチル基を示し、ｔは０又は１を表す。）
【００３０】
［８］第一成分のポリマーが下記式（Ｉ−１−１')及び式（Ｉ−４−１)で表される構成単位を含む項［１］〜［４］のいずれか１項に記載の光配向性高分子組成物。
【００３１】
【化６】
0006384559.tif 000007
（上記式中、Ｒ2は水素、又は任意の水素がフッ素で置き換えられてもよい炭素数１〜５のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ5は水素又はメチル基を示し、Ｒ6は水素、メチル基又は下記式（ＩＩ）で表される基を示し、Ｚ1は単結合、−ＣＯＯ−、又は−ＯＣＯ−を示し、ｒは０〜６の整数、ｎは１〜２００の整数、ｏは２〜６の整数、ｐは０〜２の整数、ｑは０又は１を表し、ｘ及びｙはモル分率でありｘ＋ｙ≦１の関係を満たし、フェニレン基の任意の水素はフッ素、メチル基、メトキシ基で置き換えられてもよい。）
【００３２】
【化７】
0006384559.tif 000008
（上記式中、Ｒ7は水素又はメチル基を示し、ｔは０又は１を表す。）
【００３３】
［９］第一成分のポリマーが下記式（Ｉ−２−１）で表される構成単位及び下記式（Ｉ−４−１）又は式（Ｉ−４−１')で表される構成単位を含む項［１］〜［４］のいずれか１項に記載の光配向性高分子組成物。
【００３４】
【化８】
0006384559.tif 000009
（上記式中、Ｒ2は水素、又は任意の水素がフッ素で置き換えられてもよい炭素数１〜５のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ6は水素、メチル基又は下記式（ＩＩ）で表される基を示し、Ｚ1は単結合、−ＣＯＯ−、又は−ＯＣＯ−を示し、ｓは０〜６の整数、ｎは１〜２００の整数、ｏは２〜６の整数、ｐは０〜２の整数、ｑは０又は１、ｕは１〜６の整数を表し、ｘ及びｙはモル分率でありｘ＋ｙ≦１の関係を満たし、フェニレン基の任意の水素はフッ素、メチル基、メトキシ基で置き換えられてもよい。）
【００３５】
【化９】
0006384559.tif 000010
（上記式中、Ｒ7は水素又はメチル基を示し、ｔは０又は１を表す。）
【００３６】
［１０］第一成分のポリマーが下記式（Ｉ−２−１'）及び式（Ｉ−４−１）で表される構成単位を含む項［１］〜［４］のいずれか１項に記載の光配向性高分子組成物。
【００３７】
【化１０】
0006384559.tif 000011
（上記式中、Ｒ2は水素、又は任意の水素がフッ素で置き換えられてもよい炭素数１〜５のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ5は水素又はメチル基を示し、Ｒ6は水素、メチル基又は下記式（ＩＩ）で表される基を示し、Ｚ1は単結合、−ＣＯＯ−、又は−ＯＣＯ−を示し、ｒは０〜６の整数、ｎは１〜２００の整数、ｏは２〜６の整数、ｐは０〜２の整数、ｑは０又は１を表し、ｘ及びｙはモル分率でありｘ＋ｙ≦１の関係を満たし、フェニレン基の任意の水素はフッ素、メチル基、メトキシ基で置き換えられてもよい。）
【００３８】
【化１１】
0006384559.tif 000012
（上記式中、Ｒ7は水素又はメチル基を示し、ｔは０又は１を表す。）
【００３９】
［１１］第一成分のポリマーが下記式（Ｉ−３−１）で表される構成単位及び下記式（Ｉ−４−１）又は式（Ｉ−４−１')で表される構成単位を含む項［１］〜［４］のいずれか１項に記載の光配向性高分子組成物。
【００４０】
【化１２】
0006384559.tif 000013
（上記式中、Ｒ1は水素、任意の水素がフッ素で置き換えられてもよい炭素数１〜２０のアルキル基、又は任意の水素がフッ素で置き換えられてもよい炭素数１〜２０のアルコキシ基を示し、Ｒ2は水素、又は任意の水素がフッ素で置き換えられてもよい炭素数１〜５のアルキル基を示し、Ｒ6は水素、メチル基又は下記式（ＩＩ）で表される基を示し、Ｚ1は単結合、−ＣＯＯ−、又は−ＯＣＯ−を示し、ｓは０〜６の整数、ｎは１〜２００の整数、ｏは２〜６の整数、ｐは０〜２の整数、ｑは０又は１、ｕは１〜６の整数を表し、ｘ及びｙはモル分率でありｘ＋ｙ≦１の関係を満たし、フェニレン基の任意の水素はフッ素、メチル基、メトキシ基で置き換えられてもよい。）
【００４１】
【化１３】
0006384559.tif 000014
（上記式中、Ｒ7は水素又はメチル基を示し、ｔは０又は１を表す。）
【００４２】
［１２］第一成分のポリマーが下記式（Ｉ−３−１'）及び式（Ｉ−４−１）で表される構成単位を含む項［１］〜［４］のいずれか１項に記載の光配向性高分子組成物。
【００４３】
【化１４】
0006384559.tif 000015
（上記式中、Ｒ1は水素、任意の水素がフッ素で置き換えられてもよい炭素数１〜２０のアルキル基、又は任意の水素がフッ素で置き換えられてもよい炭素数１〜２０のアルコキシ基を示し、Ｒ2は水素、又は任意の水素がフッ素で置き換えられてもよい炭素数１〜５のアルキル基を示し、Ｒ5は水素又はメチル基を示し、Ｒ6は水素、メチル基又は下記式（ＩＩ）で表される基を示し、Ｚ1は単結合、−ＣＯＯ−、又は−ＯＣＯ−を示し、ｒは０〜６の整数、ｎは１〜２００の整数、ｏは２〜６の整数、ｐは０〜２の整数、ｑは０又は１を表し、ｘ及びｙはモル分率でありｘ＋ｙ≦１の関係を満たし、フェニレン基の任意の水素はフッ素、メチル基、メトキシ基で置き換えられてもよい。）
【００４４】
【化１５】
0006384559.tif 000016
（上記式中、Ｒ7は水素又はメチル基を示し、ｔは０又は１を表す。）
【００４５】
［１３］第一成分のポリマーが下記式(Ｉ−１−１)及び式（Ｉ−５−１）で表される構成単位を含む項［１］〜［３］のいずれか１項に記載の光配向性高分子組成物。
【００４６】
【化１６】
0006384559.tif 000017
（上記式中、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びｚはモル分率でありｘ＋ｚ≦１の関係を満たし、フェニレン基の任意の水素はフッ素、メチル基、メトキシ基で置き換えられてもよい。）
【００４７】
【化１７】
0006384559.tif 000018
（上記式中、Ｒ7は水素又はメチル基を示し、ｔは０又は１を表す。）
【００４８】
［１４］第一成分のポリマーが下記式(Ｉ−１−１')及び式（Ｉ−５−１）で表される構成単位を含む項［１］〜［３］のいずれか１項に記載の光配向性高分子組成物。
【００４９】
【化１８】
0006384559.tif 000019
（上記式中、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ5は水素又はメチル基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びｚはモル分率でありｘ＋ｚ≦１の関係を満たし、フェニレン基の任意の水素はフッ素、メチル基、メトキシ基で置き換えられてもよい。）
【００５０】
【化１９】
0006384559.tif 000020
（上記式中、Ｒ7は水素又はメチル基を示し、ｔは０又は１を表す。）
【００５１】
［１５］第一成分のポリマーが下記式（Ｉ−２−１）及び上記式（Ｉ−５−１）で表される構成単位を含む項［１］〜［３］のいずれか１項に記載の光配向性高分子組成物。
【００５２】
【化２０】
0006384559.tif 000021
（上記式中、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びｚはモル分率でありｘ＋ｚ≦１の関係を満たし、フェニレン基の任意の水素はフッ素、メチル基、メトキシ基で置き換えられてもよい。）
【００５３】
【化２１】
0006384559.tif 000022
（上記式中、Ｒ7は水素又はメチル基を示し、ｔは０又は１を表す。）
【００５４】
［１６］第一成分のポリマーが下記式（Ｉ−２−１'）及び式（Ｉ−５−１）で表される構成単位を含む項［１］〜［３］のいずれか１項に記載の光配向性高分子組成物。
【００５５】
【化２２】
0006384559.tif 000023
（上記式中、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ5は水素又はメチル基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びｚはモル分率でありｘ＋ｚ≦１の関係を満たし、フェニレン基の任意の水素はフッ素、メチル基、メトキシ基で置き換えられてもよい。）
【００５６】
【化２３】
0006384559.tif 000024
（上記式中、Ｒ7は水素又はメチル基を示し、ｔは０又は１を表す。）
【００５７】
［１７］第一成分のポリマーが下記式（Ｉ−３−１）及び下記式（Ｉ−５−１）で表される構成単位を含む項［１］〜［３］のいずれか１項に記載の光配向性高分子組成物。
【００５８】
【化２４】
0006384559.tif 000025
（上記式中、Ｒ1は水素、任意の水素がフッ素で置き換えられてもよい炭素数１〜２０のアルキル基、又は任意の水素がフッ素で置き換えられてもよい炭素数１〜２０のアルコキシ基を示し、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びzはモル分率でありｘ＋z≦１の関係を満たし、フェニレン基の任意の水素はフッ素、メチル基、メトキシ基で置き換えられてもよい。）
【００５９】
【化２５】
0006384559.tif 000026
（上記式中、Ｒ7は水素又はメチル基を示し、ｔは０又は１を表す。）
【００６０】
［１８］第一成分のポリマーが下記式（Ｉ−３−１'）及び式（Ｉ−５−１）で表される構成単位を含む項［１］〜［３］のいずれか１項に記載の光配向性高分子組成物。
【００６１】
【化２６】
0006384559.tif 000027
（上記式中、Ｒ1は水素、任意の水素がフッ素で置き換えられてもよい炭素数１〜２０のアルキル基、又は任意の水素がフッ素で置き換えられてもよい炭素数１〜２０のアルコキシ基を示し、Ｒ3は任意の１以上の水素がフッ素で置き換えられている炭素数１〜２０のアルキル基を示し、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、Ｒ5は水素又はメチル基を示し、Ｒ8は水素、メチル基又は下記式（ＩＩ）で表される基を示し、Ｚ1は単結合、−ＣＯＯ−、又は−ＯＣＯ−を示し、ｏは２〜６の整数、ｐは０〜２の整数、ｑは０又は１を表し、ｘ及びzはモル分率でありｘ＋z≦１の関係を満たし、フェニレン基の任意の水素はフッ素、メチル基、メトキシ基で置き換えられてもよい。）
【００６２】
【化２７】
0006384559.tif 000028
（上記式中、Ｒ7は水素又はメチル基を示し、ｔは０又は１を表す。）
【００６３】
［１９］第一成分のポリマーが上記一般式（Ｉ−３）で表される光配向基を有し、Ｒ2がメチル基である上記一般式（Ｉ−４）であるシリコーン基を有する項［１］〜［４］のいずれか１項に記載の光配向性高分子組成物。
【００６４】
［２０］第一成分のポリマーがシリコーン基を有しており、そのシリコーン基の分子量が５００００以下である項［１］〜［４］、［６］〜［１２］、及び［１９］のいずれか１項に記載の光配向性高分子組成物。
【００６５】
［２１］第一成分のポリマーがシリコーン基を有しており、そのシリコーン基の分子量が１００００以下である項［１］〜［４］、［６］〜［１２］、及び［１９］のいずれか１項に記載の光配向性高分子組成物。
【００６６】
［２２］第一成分のポリマーがシリコーン基を有しており、そのポリマーが、全モノマーに対し０．０１〜５０重量％の範囲でシリコーン基を有するモノマーを含有するモノマー混合物を重合することにより得られたものである項［１］〜［４］、［６］〜［１２］、及び［１９］〜［２１］のいずれか１項に記載の光配向性高分子組成物。
【００６７】
［２３］第一成分のポリマーがフッ素置換アルキル基を有しており、そのポリマーが、全モノマーに対し０．０１〜５０重量％の範囲でフッ素置換アルキル基を有するモノマーを含有するモノマー混合物を重合することにより得られたものである項［１］〜［３］、［５］、及び［１３］〜［１８］のいずれか１項に記載の光配向性高分子組成物。
【００６８】
［２４］第一成分と第二成分との質量比（第一成分）：（第二成分）が１：９９〜５０：５０である、項［１］〜［２３］のいずれか１項に記載の光配向性高分子組成物。
【００６９】
［２５］第一成分と第二成分との質量比（第一成分）：（第二成分）が５：９５〜３０：７０である、項［１］〜［２３］のいずれか１項に記載の光配向性高分子組成物。
【００７０】
［２６］第一成分と第二成分との総重量に対して、増感剤及び架橋剤から選ばれる少なくとも１つの物質を１〜１００重量％含有する、項［１］〜［２５］のいずれか１項に記載の光配向性高分子組成物。
【００７１】
［２７］第一成分及び第二成分を溶解可能なグリコール系溶媒又はグリコールエーテル系溶媒を更に含有することを特徴とする、項［１］〜［２６］のいずれか１項に記載の光配向性高分子組成物。
【００７２】
［２８］項［１］〜［２７］のいずれか１項に記載の光配向性高分子組成物から形成される液晶配向膜。
【００７３】
［２９］項［１］〜［２７］のいずれか１項に記載の光配向性高分子組成物を用いて得られる位相差板を備えた光デバイス。
【００７４】
［３０］項［１］〜［２７］のいずれか１項に記載の光配向性高分子組成物から形成されるパターン化位相差板。
【００７５】
また、本発明の構成は以下の通りである。
（１）  第一成分としてシリコーン基又はフッ素置換アルキル基及び光配向性基を有するポリマーと、第二成分としてメタクリル酸及びメタクリル酸エステルからなる群より選ばれる少なくとも１種を含む単量体を重合して得られる非光配向性ポリマーとを含有する光配向性高分子組成物であり、
第一成分のポリマーが下記式（Ｉ−１−１）、（Ｉ−２−１）、又は（Ｉ−３−１）で表される構成単位と、
下記式（Ｉ−４−１）若しくは（Ｉ−４−１’）で表される構成単位、又は下記式（Ｉ−５−１）で表される構成単位とを含むポリマーである光配向性高分子組成物。
【００７６】
【化５０】
0006384559.tif 000029
（上記式中、添え字ｘが付された括弧部分がポリマー主鎖中に含まれる部分であり、ｘは光配向性ポリマー中に含まれる上記構成単位のモル分率（ｘ＜１）を表し、Ｒ1は水素、炭素数１〜２０のアルキル基、又は炭素数１〜２０のアルコキシ基を示し、Ｒ4は水素、炭素数１〜２０のアルキル基、又は炭素数１〜２０のアルコキシ基を示し、Ｒ6は水素、メチル基又は下記式（ＩＩ）で表される基を示し、
Ｚ1は単結合、−ＣＯＯ−、又は−ＯＣＯ−を示し、ｏは２〜６の整数を表し、ｐは０〜２の整数を表し、上記式中に含まれるフェニレン基の任意の水素はフッ素、メチル基、メトキシ基で置き換えられてもよい。）
【００７７】
【化５１】
0006384559.tif 000030
（上記式中、Ｒ7は水素又はメチル基を示し、ｔは０又は１を表す。）
【００７８】
【化５２】
0006384559.tif 000031
（上記式中、添え字ｙが付された括弧部分がポリマー主鎖中に含まれる部分であり、ｙは光配向性ポリマー中に含まれる上記構成単位のモル分率（ｙ＜１）を表し、Ｒ2は水素、又は任意の水素がフッ素で置き換えられてもよい炭素数１〜５のアルキル基を示し、Ｒ6は水素、メチル基又は下記式（ＩＩ）で表される基を示し、ｓは０〜６の整数、好ましくは２又は３を表し、ｕは１〜６の整数を表し、ｑは０又は１を表す。
【００７９】
【化５３】
0006384559.tif 000032
（上記式中、Ｒ7は水素又はメチル基を示し、ｔは０又は１である。）
【００８０】
【化５４】
0006384559.tif 000033
（上記式中、添え字ｚが付された括弧部分がポリマー主鎖中に含まれる部分であり、ｚは光配向性ポリマー中に含まれる上記構成単位のモル分率（ｚ＜１）を表し、Ｒ3は任意の１以上の水素がフッ素で置き換えられている、炭素数１〜２０のアルキル基を示し、Ｒ8は水素、メチル基又は下記式（ＩＩ）で表される基を示し、ｑは０又は１を表す。）
【００８１】
【化５５】
0006384559.tif 000034
（上記式中、Ｒ7は水素又はメチル基を示し、ｔは０又は１である。ｘ＋ｙ≦１またはｘ＋ｚ≦１）
（２）  第二成分の非光配向性ポリマーが、メタクリル酸、メタクリル酸アルキル、炭素原子数２〜５のヒドロキシアルキル基を有するメタクリル酸ヒドロキシアルキル、カルボキシル基含有メタクリル酸エステル、及びフェノール性水酸基含有メタクリル酸エステルからなる群より選ばれる少なくとも１種を含む単量体を重合して得られるポリマーである請求項１に記載の光配向性高分子組成物。
（３）  第一成分のポリマーが上記式（Ｉ−１−１) で表される構成単位及び上記式（Ｉ−４−１)又は式（Ｉ−４−１')で表される構成単位を含む（１）又は（２）に記載の光配向性高分子組成物。
（４）  第一成分のポリマーが下記式（Ｉ−１−１’)及び上記式（Ｉ−４−１)で表される構成単位を含む（１）又は（２）に記載の光配向性高分子組成物。
【００８２】
【化５６】
0006384559.tif 000035
（上記式中、Ｒ4は水素、炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
（５）  第一成分のポリマーが上記式（Ｉ−２−１）で表される構成単位及び上記式（Ｉ−４−１）又は式（Ｉ−４−１'）で表される構成単位を含む（１）又は（２）に記載の光配向性高分子組成物。
（６）  第一成分のポリマーが下記式（Ｉ−２−１’）及び上記式（Ｉ−４−１）で表される構成単位を含む（１）又は（２）に記載の光配向性高分子組成物。
【００８３】
【化５７】
0006384559.tif 000036
（上記式中、Ｒ4は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表しフェニレン基の任意の水素はフッ素、メチル基、メトキシ基で置き換えられてもよい。）
（７）  第一成分のポリマーが上記式（Ｉ−３−１）で表される構成単位及び上記式（Ｉ−４−１）又は式（Ｉ−４−１'）で表される構成単位を含む（１）又は（２）に記載の光配向性高分子組成物。
（８）  第一成分のポリマーが下記式（Ｉ−３−１’）及び上記式（Ｉ−４−１）で表される構成単位を含む（１）〜（４）のいずれか１項に記載の光配向性高分子組成物。
【００８４】
【化５８】
0006384559.tif 000037
（上記式中、Ｒ1は水素、炭素数１〜２０のアルキル基、又は炭素数１〜２０のアルコキシ基を示し、Ｒ5は水素又はメチル基を示し、1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
（９）  第一成分のポリマーが上記式(Ｉ−１−１)で表される構成単位及び式（Ｉ−５−１）で表される構成単位を含む（１）又は（２）に記載の光配向性高分子組成物。
（１０）  第一成分のポリマーが下記式(Ｉ−１−１’)及び上記式（Ｉ−５−１）で表される構成単位を含む（１）〜（３）のいずれか１項に記載の光配向性高分子組成物。
【００８５】
【化５９】
0006384559.tif 000038
（上記式中、Ｒ4は水素、炭素数１〜２０のアルキル基又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
（１１）  第一成分のポリマーが上記式（Ｉ−２−１）及び式（Ｉ−５−１）で表される構成単位を含む（１）又は（２）に記載の光配向性高分子組成物。
（１２）  第一成分のポリマーが下記式（Ｉ−２−１’）及び上記式（Ｉ−５−１）で表される構成単位を含む（１）又は（２）に記載の光配向性高分子組成物。
【００８６】
【化６０】
0006384559.tif 000039
（上記式中、Ｒ4は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
（１３）  第一成分のポリマーが上記式（Ｉ−３−１）及び式（Ｉ−５−１）で表される構成単位を含む（１）又は（２）に記載の光配向性高分子組成物。
（１４）  第一成分のポリマーが下記式（Ｉ−３−１’）及び上記式（Ｉ−５−１）で表される構成単位を含む（１）又は（２）に記載の光配向性高分子組成物。
【００８７】
【化６１】
0006384559.tif 000040
（上記式中、Ｒ1は水素、炭素数１〜２０のアルキル基、又は炭素数１〜２０のアルコキシ基を示し、Ｒ5は水素又はメチル基を示し、Ｚ1は単結合、−ＣＯＯ−、又は−ＯＣＯ−を示し、ｏは２〜６の整数、ｐは０〜２の整数を表し、ｘはモル分率（ｘ＜１）を表し、フェニレン基の任意の水素はフッ素、メチル基、メトキシ基で置き換えられてもよい。）
（１５）  第一成分のポリマーがシリコーン基を有しており、そのシリコーン基の分子量が５００００以下である（１）〜（８）のいずれか１項に記載の光配向性高分子組成物。
（１６）  第一成分のポリマーがシリコーン基を有しており、そのシリコーン基の分子量が１００００以下である（１）〜（８）のいずれか１項に記載の光配向性高分子組成物。
（１７）  第一成分のポリマーがシリコーン基を有しており、そのポリマーが、全モノマーに対し０．０１〜５０重量％の範囲でシリコーン基を有するモノマーを含有するモノマー混合物を重合することにより得られたものである（１）〜（８）、（１５）、及び（１６）のいずれか１項に記載の光配向性高分子組成物。
（１８）  第一成分のポリマーがフッ素置換アルキル基を有しており、そのポリマーが、全モノマーに対し０．０１〜５０重量％の範囲でフッ素置換アルキル基を有するモノマーを含有するモノマー混合物を重合することにより得られたものである（１）、（２）及び（９）〜（１４）のいずれか１項に記載の光配向性高分子組成物。
（１９）  第一成分のポリマーがさらにヒドロキシアルキルモノ（メタ）アクリレートが共重合されたものである（１）〜（１８）のいずれか１項に記載の光配向性高分子組成物。
（２０）  第一成分と第二成分との質量比（第一成分）：（第二成分）が１：９９〜５０：５０である、（１）〜（１９）のいずれか１項に記載の光配向性高分子組成物。
（２１）  第一成分と第二成分との質量比（第一成分）：（第二成分）が５：９５〜３０：７０である、（１）〜（１９）のいずれか１項に記載の光配向性高分子組成物。
（２２）  第一成分と第二成分との総重量に対して、増感剤及び架橋剤から選ばれる少なくとも１つの物質を１〜１００重量％含有する、（１）〜（２1）のいずれか１項に記載の光配向性高分子組成物。
（２３）  第一成分及び第二成分を溶解可能なグリコール系溶媒又はグリコールエーテル系溶媒を更に含有することを特徴とする、（１）〜（２２）のいずれか１項に記載の光配向性高分子組成物。
（２４）  （１）〜（２３）のいずれか１項に記載の光配向性高分子組成物から形成される液晶配向膜。
（２５）  （１）〜（２３）のいずれか１項に記載の光配向性高分子組成物を用いて得られる位相差板を備えた光デバイス。
（２６）  （１）〜（２３）のいずれか１項に記載の光配向性高分子組成物から形成されるパターン化位相差板。
【発明の効果】
【００８８】
本発明の光配向性高分子組成物は、特定の光配向性ポリマーと非光配向性ポリマーを含むため、この組成物からなる光配向剤を基材等に塗布して乾燥させて得た光配向性膜は、感度に優れ短時間の露光でも光配向が可能である。しかも、光配向法により液晶配向膜を形成するため、従来のラビング処理に見られる煩雑な処理工程やその後の発塵や静電気が発生しない。そのため配向欠陥のない光学均一性の高い、液晶配向膜を作製できる。そのため、この液晶配向膜から製造された位相差板は、高い配向安定性を保つことができる。
【発明を実施するための形態】
【００８９】
本発明について詳細に説明する。
本発明の光配向性高分子組成物は、シリコーン基又はフッ素置換アルキル基及び光配向性基を有するポリマー（以下、「光配向性ポリマー」）である第一成分と、メタクリル酸及びメタクリル酸エステルからなる群より選ばれる少なくとも１種を含む単量体を重合して得られる非光配向性ポリマーである第二成分とを含有することに特徴がある。
【００９０】
第一成分として含まれる上記光配向性ポリマーとは、光、例えば平面偏光の照射により、ポリマー中の分子構造に変化が起こり異方性が生じ得るポリマーであり、典型的には、光、例えば平面偏光の照射により、光異性化反応、光二量化反応、及び光分解反応から選ばれる少なくとも１つの光反応が引き起こされるポリマーをいう。また、上記光配向性基とは、光、例えば平面偏光の照射により、その基中の分子構造に変化が起こり得る基であり、典型的には、光、例えば平面偏光の照射により、光異性化反応、光二量化反応、及び光分解反応から選ばれる少なくとも１つの光反応が引き起こされる基をいう。これら光配向性基の中でも、光異性化反応を起こす基及び光二量化反応を起こす基が好ましく、光二量化反応を起こす基がより好ましい。
【００９１】
上記光異性化反応とは、光の作用で立体異性化、構造異性化を引き起こす反応をいう。このような光異性化反応を起こす物質としては、例えば、桂皮酸骨格を有する物質（K.Ichimura et al.,Macromolecules,30,903(1997)）、アゾベンゼン骨格を有する物質（K. Ichimura et al.,Mol.Cryst.Liq.Cryst .,298,221(1997)）、ヒドラゾノ−β−ケトエステル骨格を有する物質（S. Yamamura et al., Liquid Crystals, vol. 13, No. 2, page 189 (1993)）、スチルベン骨格を有する物質（J.G.Victor and J.M.Torkelson,Macromolecules,20,2241(1987)）、及びスピロピラン骨格を有する物質（K. Ichimura et al., Chemistry Letters, page 1063 (1992) ；K.Ichimura et al., Thin Solid Films, vol. 235, page 101 (1993) ）などが知られている。
【００９２】
上記光異性化反応を起こす基としては、Ｃ＝Ｃ結合又はＮ＝Ｎ結合を含む光異性化反応を起こす基が好ましく、このような基としては、例えば、桂皮酸骨格を有する基、アゾベンゼン骨格を有する基、ヒドラゾノ−β−ケトエステル骨格を有する基、スチルベン骨格を有する基、スピロピラン骨格を有する基などが挙げられる。これら基はポリマー主鎖中に含まれていてもよく、側鎖に含まれていてもよい。
【００９３】
上記光二量化反応とは、光の作用で二つの基の間で付加反応が起こり、典型的には環構造が形成される反応をいう。このような光二量化を起こす物質としては、例えば、桂皮酸骨格を有する物質（M. Schadt et al., J. Appl. Phys., vol. 31, No. 7, page 2155 (1992)）、クマリン骨格を有する物質（M. Schadt et al., Nature., vol. 381, page 212 (1996)）、カルコン骨格を有する物質(小川俊博他、液晶討論会講演予稿集，2AB03(1997))、ベンゾフェノン骨格を有する物質（Y. K. Jang et al., SID Int. Symposium Digest,P-53(1997)）などが知られている。
【００９４】
上記光二量化反応を起こす基としては、例えば、桂皮酸骨格を有する基、クマリン骨格を有する基、カルコン骨格を有する基、ベンゾフェノン骨格を有する基などが挙げられる。これら基の中でも、桂皮酸骨格を有する基、クマリン骨格を有する基が好ましく、桂皮酸骨格を有する基がより好ましい。これら基はポリマー主鎖中に含まれていても、側鎖に含まれていてもよいが、側鎖に含まれていることが好ましい。
【００９５】
上記桂皮酸骨格を有する基としては、例えば下記一般式（Ｉ−１）〜（Ｉ−３）で表される構造のうち少なくとも１種を有する基が挙げられる。
【００９６】
【化２８】
0006384559.tif 000041
上記式中、Ｒ1は水素、又は任意の水素がフッ素で置き換えられてもよい炭素数１〜５のアルキル基を示し、好ましくはメチル基を示す。ｍは０〜６の整数を表し、好ましくは式（Ｉ−１）中のｍは２，４，６です。を表す。また上記式中に含まれるフェニレン基の任意の水素はフッ素、メチル基、又はメトキシ基で置き換えられてもよい。上記（Ｉ−１）〜（Ｉ−３）で示される基の中でも、（Ｉ−３）で示される基が好ましい。
【００９７】
上記光配向性ポリマーはさらにシリコーン基又はフッ素置換アルキル基を有する。これら基が光配向性ポリマーに含まれていることにより、この光配向ポリマーと後述する非光配向性ポリマーとを含む光配向性高分子組成物を基材に塗布した際に、外気に接する表面に光配向性基を濃縮させることが可能となる。
【００９８】
上記シリコーン基としては、例えば、下記一般式（Ｉ−４）で表される基が挙げられる。
【００９９】
【化２９】
0006384559.tif 000042
上記式中、Ｒ2は水素、又は任意の水素がフッ素で置き換えられてもよい炭素数１〜５のアルキル基を示し、好ましくはメチル基又はブチル基を示す。ｒは０〜６の整数を表し、好ましくは２又は３を表す。ｎは１〜２００の整数を表し、好ましくは１〜１００の整数を表す。
【０１００】
光配向性ポリマーに含まれるシリコーン基の分子量は本発明の効果が発現する限り特に制限はないが、好ましくは５００００以下、より好ましくは１００００以下、さらに好ましくは５０００以下であり、好ましくは４００以上、より好ましくは５００以上である。
【０１０１】
上記フッ素置換アルキル基としては、例えば、下記一般式（Ｉ−５）で表される基が挙げられる。
【０１０２】
【化３０】
0006384559.tif 000043
上記式中、Ｒ3は任意の１以上の水素がフッ素で置き換えられている炭素数１〜２０のアルキル基を示し、好ましくは炭素数６〜１２のアルキル基を示す。
【０１０３】
上記一般式（Ｉ−５）で表されるフッ素置換アルキル基としては、例えば１Ｈ，１Ｈ，２Ｈ，２Ｈ−ノナフルオロヘプチル、１Ｈ，１Ｈ，２Ｈ，２Ｈ−ヘプタデカフルオロデシル、１Ｈ，１Ｈ，７Ｈ−ドデカフルオロヘプチル、１Ｈ，１Ｈ，２Ｈ，２Ｈ−トリデカフルオロオクチル、１Ｈ，１Ｈ−パーフルオロノニル、１Ｈ，１Ｈ，２Ｈ，２Ｈ−パーフルオロドデシルなどが挙げられる。これらフッ素置換アルキル基の中でも、１Ｈ，１Ｈ，２Ｈ，２Ｈ−ヘプタデカフルオロデシル、１Ｈ，１Ｈ，２Ｈ，２Ｈ−トリデカフルオロオクチルが好ましい。
【０１０４】
光配向性ポリマーには複数のシリコーン基又はフッ素置換アルキル基が含まれていてもよく、フッ素置換アルキル基及びシリコーン基の両方が含まれていてもよい。
第一成分となる上記光配向性ポリマーは、例えば、光配向性基を有するモノマー、シリコーン基又はフッ素アルキル基を有するモノマー、及びさらに必要に応じて他のモノマーを共重合することにより製造できる。
【０１０５】
光配向性基を有するモノマーとしては、ポリマー中にとりこまれることに下記式（Ｉ−１−１）、（Ｉ−２−１）、又は（Ｉ−３−１）で表される構成単位となるモノマーを例示することができる。
【０１０６】
【化３１】
0006384559.tif 000044
上記式中、添え字ｘが付された括弧部分がポリマー主鎖中に含まれる部分であり、ｘは光配向性ポリマー中に含まれる上記構成単位のモル分率（ｘ＜１）を表す。上記式中、Ｒ1は水素、任意の水素がフッ素で置き換えられてもよい炭素数１〜２０のアルキル基、又は任意の水素がフッ素で置き換えられてもよい炭素数１〜２０のアルコキシ基を示し、好ましくは任意の水素がフッ素で置き換えられてもよい炭素数１〜５のアルキル基、又は任意の水素がフッ素で置き換えられてもよい炭素数１〜５のアルコキシ基を示し、より好ましくはメチル基を示す。上記式中、Ｒ4は水素、任意の水素がフッ素で置き換えられてもよい炭素数１〜２０のアルキル基、又は任意の水素がフッ素で置き換えられてもよい炭素数１〜２０のアルコキシ基を示し、好ましくは任意の水素がフッ素で置き換えられてもよい炭素数１〜５のアルキル基、又は任意の水素がフッ素で置き換えられてもよい炭素数１〜５のアルコキシ基を示し、より好ましくはメチル基又はメトキシ基を示す。上記式中、Ｒ6は水素、メチル基又は下記式（ＩＩ）で表される基を示し、
【０１０７】
【化３２】
0006384559.tif 000045
（上記式中、Ｒ7は水素又はメチル基を示し、ｔは０又は１を表す。）上記式中、Ｚ1は単結合、−ＣＯＯ−、又は−ＯＣＯ−を示し、好ましくは、−ＣＯＯ−を示す。上記式中、ｏは２〜６の整数、好ましくは２、４又は６を表し、ｐは０〜２の整数、好ましくは０を表す。上記式中に含まれるフェニレン基の任意の水素はフッ素、メチル基、メトキシ基で置き換えられてもよいが、好ましくは未置換又はメトキシ基置換である。
【０１０８】
上記式（Ｉ−１−１）、（Ｉ−２−１）、又は（Ｉ−３−１）で表される構成単位の好ましい態様としては、下記式（Ｉ−１−１'）、（Ｉ−２−１'）、又は（Ｉ−３−１'）で表される構成単位を挙げることができる。
【０１０９】
【化３３】
0006384559.tif 000046
上記式中、ｘ、Ｒ1、Ｒ4、Ｚ1、ｏ、ｐの定義および好ましい態様は、上記式（Ｉ−１−１）、（Ｉ−２−１）及び（Ｉ−３−１）の場合と同様である。上記式中、Ｒ5は水素又はメチル基を示し、好ましくはメチル基を示す。
【０１１０】
上記式（Ｉ−１−１）の構成単位となる光配向性モノマーとしては、例えば、下記式（Ｉ−１−１−ａ）〜（Ｉ−１−１−ｌ）、及び式（Ｉ−１−１−ｍ）〜（Ｉ−１−１−ｘ）で表されるモノマー（下記式中、Ｒ9は水素又はメチル基、Ｒ10は炭素数１〜２０のアルキル基を示す。）など挙げられる。
【０１１１】
【化３４】
0006384559.tif 000047
【０１１２】
【化３５】
0006384559.tif 000048
上記式（Ｉ−２−１）の構成単位となる光配向性モノマーとしては、例えば、下記式（Ｉ−２−１−ａ）〜（Ｉ−２−１−ｌ）、及び式（Ｉ−２−１−ｍ）〜（Ｉ−２−１−ｘ）で表されるモノマー（下記式中、Ｒ9は水素又はメチル基を示し、Ｒ10は炭素数１〜２０のアルキル基を示す。）などが挙げられる。
【０１１３】
【化３６】
0006384559.tif 000049
【０１１４】
【化３７】
0006384559.tif 000050
上記式（Ｉ−３−１）の構成単位となる光配向性モノマーとしては、例えば、下記式（Ｉ−３−１−ａ）〜（Ｉ−３−１−ｉ）、及び式（Ｉ−３−１−ｊ）〜（Ｉ−３−１−ｒ）で表されるモノマー（下記式中、Ｒ9は水素又はメチル基を示し、Ｒ10は炭素数１〜２０のアルキル基を示す。）などが挙げられる。
【０１１５】
【化３８】
0006384559.tif 000051
【０１１６】
【化３９】
0006384559.tif 000052
これらモノマーの中でも、上記式（Ｉ−３−１）の構成単位となる光配向性モノマーが好ましく、上記式（Ｉ−３−１）で表され、Ｒ5がメチル基、o＝２、ｐ＝０、Ｒ1がメチル基の構成単位となる光配向性モノマーがより好ましい。
【０１１７】
使用する全モノマー混合物中、光配向性基を有するモノマーの含有量は、全モノマーに対して、通常２０重量％以上１００重量％未満であり、好ましくは４０〜９９．９９重量％、より好ましくは６０〜９９．９重量％である。
【０１１８】
シリコーン基を有するモノマーとしては、ポリマー中にとりこまれることにより下記式（Ｉ−４−１）又は（Ｉ−４−１'）で表される構成単位となるモノマーを例示することができる。
【０１１９】
【化４０】
0006384559.tif 000053
上記式中、添え字ｙが付された括弧部分がポリマー主鎖中に含まれる部分であり、ｙは光配向性ポリマー中に含まれる上記構成単位のモル分率（ｙ＜１）を表す。上記式中、Ｒ2は水素、又は任意の水素がフッ素で置き換えられてもよい炭素数１〜５のアルキル基を示し、好ましくはメチル基又はブチル基を示す。上位式中、Ｒ6は水素、メチル基又は下記式（ＩＩ）で表される基を示す。上記式中、ｓは０〜６の整数、好ましくは２又は３を表し、ｕは１〜６の整数、好ましくは２又は４を表し、ｎは１〜２００の整数、好ましくは１〜１００の整数を表し、ｑは０又は１を表す。上記式中、ｑ＝０のときＲ6は好ましくはメチル基又は式（ＩＩ）で表される基を示し、ｑ＝１のときＲ6は好ましくは式（ＩＩ）で表される基を示す。
【０１２０】
【化４１】
0006384559.tif 000054
上記式中、Ｒ7は水素又はメチル基を示し、好ましくは水素を示し、ｔは０又は１である。上記式中、好ましくは、上記式（１−４−１）においてｑ＝１のときｐ＝０であり、上記式（１−４−１）においてｑ＝０のときＰ＝１及びＲ7がメチル基であり、上記式（１−４−１'）においてｑ＝０のときｔ＝１及びＲ7が水素である。
【０１２１】
シリコーン基を有するモノマーとしては、例えば、下記式（Ｉ−４−１−ａ）〜（Ｉ−４−１−ｆ）で表されるモノマー（下記式中、Ｒ11は炭素数１〜５のアルキル基を示し、ｓは２又は３、ｕは２又は４、ｎは１〜１００の整数を示す。）などが挙げられる。
【０１２２】
【化４２】
0006384559.tif 000055
これらモノマーの中でも、上記式（Ｉ−４−１−ａ）〜（Ｉ−４−１−ｆ）で表され、ｓ＝３、ｕ＝２、Ｒ11がブチル基であるモノマーが好ましい。なお、これらシリコーン基を有するモノマーの重量平均分子量は本発明の効果が発現する限り特に制限はないが、好ましくは５００００以下、より好ましくは１００００以下、さらに好ましくは５０００以下であり、好ましくは４００以上、より好ましくは５００以上である。また、シリコーン基の分子量とはモノマーの重量平均分子量から重合性基の分子量を引いた値を意味する。
【０１２３】
使用する全モノマー混合物中、シリコーン基を有するモノマーの含有量は、全モノマーに対して、好ましくは０．０１〜５０重量％、より好ましくは０．１〜１０重量％である。シリコーン基を有するモノマーの含有量が上記範囲にあると、光配向性重合体組成物を基材等に塗布した際に、光配向性基が外気に接する表面により濃縮され易い傾向にある。
【０１２４】
フッ素置換アルキル基を有するモノマーとしては、ポリマー中にとりこまれることにより下記式（Ｉ−５−１）で表される構成単位となるモノマーを例示することができる。
【０１２５】
【化４３】
0006384559.tif 000056
上記式中、添え字ｚが付された括弧部分がポリマー主鎖中に含まれる部分であり、ｚは光配向性ポリマー中に含まれる上記構成単位のモル分率（ｚ＜１）を表す。上記式中、Ｒ3は任意の１以上の水素がフッ素で置き換えられている、炭素数１〜２０、好ましくは炭素数６〜１２のアルキル基を示す。上記式中、Ｒ8は水素、メチル基又は下記式（ＩＩ）で表される基を示し、好ましくはメチル基又は式（ＩＩ）で表される基を示す。上記式中、ｑは０又は１を表す。上記式中、ｑ＝０のときＲ6は好ましくはメチル基又は式（ＩＩ）で表される基を示し、ｑ＝１のときＲ6は好ましくは式（ＩＩ）で表される基を示す。
【０１２６】
【化４４】
0006384559.tif 000057
上記式中、Ｒ7は水素又はメチル基を示し、好ましくは水素を示し、ｔは０又は１である。
【０１２７】
フッ素置換アルキル基を有するモノマーとしては、例えば、フッ素置換アルキル基を有する、アクリル酸エステル、メタクリル酸エステル、アクリルアミド、メタクリルアミド、ビニルエーテル、スチレン誘導体、ビニルエステル、マレイン酸誘導体、マレイミド類、フマル酸誘導体、及びイタコン酸などのビニルモノマーが使用可能である。これらの中でも、フッ素置換アルキル基を有するメタクリル酸エステル及びフッ素置換アルキル基を有するイタコン酸誘導体が好ましい。
【０１２８】
フッ素置換アルキル基を有するメタクリル酸エステルとしては、メタクリル酸１Ｈ，１Ｈ，２Ｈ，２Ｈ−ノナフルオロヘプチル、メタクリル酸１Ｈ，１Ｈ，２Ｈ，２Ｈ−ヘプタデカフルオロデシル、メタクリル酸１Ｈ，１Ｈ，７Ｈ−ドデカフルオロヘプチル、メタクリル酸１Ｈ，１Ｈ，２Ｈ，２Ｈ−トリデカフルオロオクチル、メタクリル酸１Ｈ，１Ｈ−パーフルオロノニル、メタクリル酸１Ｈ，１Ｈ，２Ｈ，２Ｈ−パーフルオロドデシルなどが挙げられる。フッ素置換アルキル基を有するイタコン酸誘導体としては、イタコン酸１Ｈ，１Ｈ，２Ｈ，２Ｈ−ノナフルオロヘプチル、イタコン酸１Ｈ，１Ｈ，２Ｈ，２Ｈ−ヘプタデカフルオロデシル、イタコン酸１Ｈ，１Ｈ，７Ｈ−ドデカフルオロヘプチル、イタコン酸１Ｈ，１Ｈ，２Ｈ，２Ｈ−トリデカフルオロオクチル、イタコン酸１Ｈ，１Ｈ−パーフルオロノニル、イタコン酸１Ｈ，１Ｈ，２Ｈ，２Ｈ−パーフルオロドデシル、メチルイタコン酸１Ｈ，１Ｈ，２Ｈ，２Ｈ−ノナフルオロヘプチル、メチルイタコン酸１Ｈ，１Ｈ，２Ｈ，２Ｈ−ヘプタデカフルオロデシル、メチルイタコン酸１Ｈ，１Ｈ，７Ｈ−ドデカフルオロヘプチル、メチルイタコン酸１Ｈ，１Ｈ，２Ｈ，２Ｈ−トリデカフルオロオクチル、メチルイタコン酸１Ｈ，１Ｈ−パーフルオロノニル、メチルイタコン酸１Ｈ，１Ｈ，２Ｈ，２Ｈ−パーフルオロドデシルなどが挙げられる。これらフッ素置換アルキル基を有するメタクリル酸エステル及びフッ素置換アルキル基を有するイタコン酸誘導体の中でも、メタクリル酸１Ｈ，１Ｈ，２Ｈ，２Ｈ−ヘプタデカフルオロデシル、メタクリル酸１Ｈ，１Ｈ，２Ｈ，２Ｈ−トリデカフルオロオクチル、イタコン酸１Ｈ，１Ｈ，２Ｈ，２Ｈ−ヘプタデカフルオロデシル、イタコン酸１Ｈ，１Ｈ，２Ｈ，２Ｈ−トリデカフルオロオクチルが好ましい。
【０１２９】
使用する全モノマー混合物中、フッ素置換アルキル基を有するモノマーの含有量は、全モノマーに対して、好ましくは０．０１〜５０重量％、より好ましくは１〜１０重量％である。フッ素置換アルキル基を有するモノマーの含有量が上記範囲にあると、光配向性重合体組成物を基材等に塗布した際に、光配向性基が外気に接する表面により濃縮され易い傾向にある。
【０１３０】
上記モノマー混合物から製造される光配向性ポリマーのうち、上記式（Ｉ−１−１)及び式（Ｉ−４−１)で表される構成単位を含む光配向性ポリマー（ｘ＋ｙ≦１の関係を満たす。）、上記式（Ｉ−２−１）及び式（Ｉ−４−１）で表される構成単位を含む光配向性ポリマー（ｘ＋ｙ≦１の関係を満たす。）、上記式（Ｉ−３−１）及び式（Ｉ−４−１）（ｘ＋ｙ≦１の関係を満たす。）で表される構成単位を含む光配向性ポリマー、上記式(Ｉ−１−１)及び式（Ｉ−５−１）で表される構成単位を含む光配向性ポリマー（ｘ＋ｚ≦１の関係を満たす。）、上記式（Ｉ−２−１）及び式（Ｉ−５−１）で表される構成単位を含む光配向性ポリマー（ｘ＋ｚ≦１の関係を満たす。）、上記式（Ｉ−３−１）及び式（Ｉ−５−１）で表される構成単位を含む光配向性ポリマー（ｘ＋ｚ≦１の関係を満たす。）が好ましい。また、上記式（Ｉ−１−１)及び式（Ｉ−４−１')で表される構成単位を含む光配向性ポリマー（ｘ＋ｙ≦１の関係を満たす。）、上記式（Ｉ−２−１）及び式（Ｉ−４−１'）で表される構成単位を含む光配向性ポリマー（ｘ＋ｙ≦１の関係を満たす。）、上記式（Ｉ−３−１）及び式（Ｉ−４−１'）（ｘ＋ｙ≦１の関係を満たす。）で表される構成単位を含む光配向性ポリマーが好ましい。
【０１３１】
また、上記モノマー混合物から製造される光配向性ポリマーのうち、上記式（Ｉ−１−１')及び式（Ｉ−４−１)で表される構成単位を含む光配向性ポリマー（ｘ＋ｙ≦１の関係を満たす。）、上記式（Ｉ−２−１'）及び式（Ｉ−４−１）で表される構成単位を含む光配向性ポリマー（ｘ＋ｙ≦１の関係を満たす。）、上記式（Ｉ−３−１'）及び式（Ｉ−４−１）（ｘ＋ｙ≦１の関係を満たす。）で表される構成単位を含む光配向性ポリマー、上記式(Ｉ−１−１')及び式（Ｉ−５−１）で表される構成単位を含む光配向性ポリマー（ｘ＋ｚ≦１の関係を満たす。）、上記式（Ｉ−２−１'）及び式（Ｉ−５−１）で表される構成単位を含む光配向性ポリマー（ｘ＋ｚ≦１の関係を満たす。）、上記式（Ｉ−３−１'）及び式（Ｉ−５−１）で表される構成単位を含む光配向性ポリマー（ｘ＋ｚ≦１の関係を満たす。）も好ましい。
【０１３２】
光配向性ポリマーを製造する際には、上記光配向性基を有するモノマー、シリコーン基又はフッ素アルキル基を有するモノマーに加え、さらに必要に応じて他のモノマーを共重合してもよい。
【０１３３】
上記他のモノマーとしては、（メタ）アクリル酸；メチル（メタ）アクリレート、エチル（メタ）アクリレート、ブチル（メタ）アクリレート、２−エチルヘキシル（メタ）アクリレート等のアルキルモノ（メタ）アクリレート；フェニル（メタ）アクリレート、ベンジル（メタ）アクリレート等のアリールモノ（メタ）アクリレート；２−ヒドロキシエチル（メタ）アクリレート、２−ヒドロキシプロピル（メタ）アクリレート、２−ヒドロキシブチル（メタ）アクリレート、及び３−ヒドロキシプロピル（メタ）アクリレートなどのヒドロキシアルキルモノ（メタ）アクリレート；ω−カルボキシポリカプロラクトンモノ（メタ）アクリレート、フタル酸モノヒドロキシエチル（メタ）アクリレート、及び２−ヒドロキシ−３−フェノキシプロピル（メタ）アクリレートなどのカルボキシル基含有モノ（メタクリレート）及びヒドロキシアルキルモノ（メタ）アクリレート以外の水酸基含有モノ（メタ）アクリレート；１，４−ブタンジオールジ（メタ）アクリレート、１，６−ヘキサンジオールジ（メタ）アクリレート、エチレングリコールジ（メタ）アクリレート、ネオペンチルグリコールジ（メタ）アクリレート、ジエチレングリコールジ（メタ）アクリレート、トリエチレングリコールジ（メタ）アクリレート、ポリエチレングリコールジ（メタ）アクリレート、ヒドロキシピバリン酸ネオペンチルグリコールジ（メタ）アクリレート、トリメチロールプロパントリ（メタ）アクリレート、エトキシ化トリメチロールプロパントリ（メタ）アクリレート、ジトリメチロールプロパンテトラ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ジシクロペンタニルジ（メタ）アクリレート、エトキシ化水添ビスフェノールＡジ（メタ）アクリレート、エトキシ化ビスフェノールＡジ（メタ）アクリレート、エトキシ化ビスフェノールＦジ（メタ）アクリレート、エトキシ化ビスフェノールＳジ（メタ）アクリレート、ヒドロキシプロピルジ（メタ）アクリレート、ジエチレングリコールビスヒドロキシプロピル（メタ）アクリレート、及びモノヒドロキシペンタエリスリトールトリ（メタ）アクリレート等のシリコーン基、フッ素置換アルキル基、及び光配向性基を有さない多官能（メタ）アクリレート、アクリルアミド、メタクリルアミド、ビニルエーテル、スチレン誘導体、ビニルエステル、マレイン酸誘導体、マレイミド類、フマル酸誘導体、及びイタコン酸等その他ビニルモノマーなどが挙げられる。
【０１３４】
これら他のモノマーの中でも、光配向性高分子組成物の溶媒への溶解性、第二成分である非光配向性ポリマーの極性との関係も考慮すると、メチル（メタ）アクリレート、エチル（メタ）アクリレート、ブチル（メタ）アクリレート、２−エチルヘキシル（メタ）アクリレート等のアルキルモノ（メタ）アクリレート；２−ヒドロキシエチル（メタ）アクリレート、２−ヒドロキシプロピル（メタ）アクリレート、２−ヒドロキシブチル（メタ）アクリレート、及び３−ヒドロキシプロピル（メタ）アクリレートなどのヒドロキシアルキルモノ（メタ）アクリレートが好ましい。
【０１３５】
また、上記他のモノマーとして、市販の単官能モノマー又は多官能モノマーをそのまま用いることもできる。具体的には、東亜合成化学工業（株）製のアロニックスＭ−５４００（フタル酸モノヒドロキシエチルアクリレート）、同Ｍ−５７００（２−ヒドロキシ−３−フェノキシプロピルアクリレート）、同Ｍ−２１５（イソシアヌル酸エチレンオキシサイド変性ジアクリレート）、同Ｍ−２２０（トリプロピレングリコールジアクリレート）、同Ｍ−２４５｛ポリエチレングリコール（ｎ≒９）ジアクリレート｝、同Ｍ−３０５（ペンタエリスリトールトリアクリレート）、同Ｍ−３０９（トリメチロールプロパントリアクリレート）、同Ｍ−３１５（イソシアヌル酸エチレンオキサイド変性トリアクリレート）、同Ｍ−４００｛ジペンタエリスリトールペンタアクリレート及びジペンタエリスリトールヘキサアクリレート（主成分）の混合物｝、同Ｍ−４５０（ペンタエリスリトールテトラアクリレート）、同Ｍ−８０６０、及び同Ｍ−８５６０；  大阪有機化学工業（株）製のビスコート＃２９５（トリメチロ−ルプロパントリアクリレート）、同＃３００（ペンタエリスリトールトリアクリレート）、同＃３６０（トリメチロールプロパンエチレンオキサイド変性トリアクリレート）、及び同＃４００（ペンタエリスリトールテトラアクリレート）；  日本化薬（株）製のＫＡＹＡＲＡＤ  ＴＭＰＴＡ（トリメチロールプロパントリアクリレート）、同ＰＥＴ−３０（ペンタエリスリトールトリアクリレート）、同ＤＰＨＡ｛ジペンタエリスリトールペンタアクリレート及びジペンタエリスリトールヘキサアクリレート（主成分）の混合物｝、同Ｄ−３１０（ジペンタエリスリトールペンタアクリレート）、同Ｄ−３３０、及び同ＤＰＣＡ−６０などが挙げられる。
【０１３６】
これら他のモノマーの中でも、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレート、東亜合成化学工業（株）製のアロニックスＭ−３０５、同＃３０９、同Ｍ−４００、同Ｍ−４５０、大阪有機化学工業（株）製のビスコート＃２９５、同＃３００、同＃４００、日本化薬（株）製のＫＡＹＡＲＡＤＴＭＰＴＡ、同ＤＰＨＡ、同Ｄ−３１０、同ＰＥＴ−３０などの３官能以上の多官能アクリレートも好ましい。
【０１３７】
上記他のモノマーは単独で又は２種類以上混合して使用することができる。
上記光配向性ポリマーの製造方法は特に限定されず、工業的に扱われている通常の方法により製造可能である。例えば、上記光配向性基を有するモノマー、シリコーン基又はフッ素アルキル基を有するモノマー、及びさらに必要に応じて添加される他のモノマーを、カチオン重合、ラジカル重合、又はアニオン重合等することにより製造ができる。これら重合法の中でも、反応制御のしやすさなどの観点からラジカル重合が好ましい。
【０１３８】
ラジカル重合の重合開始剤としては、熱ラジカル重合開始剤、光ラジカル重合開始剤等、種々の重合開始剤を使用できる。
熱ラジカル重合開始剤は、分解温度以上に加熱することにより、ラジカルを発生させる重合開始剤である。熱ラジカル重合開始剤としては、例えば、ケトンパーオキサイド類（メチルエチルケトンパーオキサイド、シクロヘキサノンパーオキサイド等）、ジアシルパーオキサイド類（アセチルパーオキサイド、ベンゾイルパーオキサイド等）、ハイドロパーオキサイド類（過酸化水素、ｔｅｒｔ−ブチルハイドパーオキサイド、クメンハイドロパーオキサイド等）、ジアルキルパーオキサイド類 （ジ−ｔｅｒｔ−ブチルパーオキサイド、ジクミルパーオキサイド、ジラウロイルパーオキサイド等）、パーオキシケタール類（ジブチルパーオキシ  シクロヘキサン等）、アルキルパーエステル類（パーオキシネオデカン酸−ｔｅｒｔ−ブチルエステル、 パーオキシピバリン酸−ｔｅｒｔ−ブチルエステル、パーオキシ  ２−エチルシクロヘキサン酸−ｔｅｒｔ−アミルエステル等）、過硫酸塩類（過硫酸カリウム、過硫酸ナトリウム、過硫酸アンモニウム等）、アゾ系化合物（アゾビスイソブチロニトリル、ジメチル２，２′−アゾビスイソブチレート、及び２，２′−ジ（２−ヒドロキシエチル）アゾビスイソブチロニトリル等）が挙げられる。これら熱ラジカル重合開始剤は、１種を単独で使用することもできるし、あるいは２種以上組み合わせて使用することもできる。
【０１３９】
光ラジカル重合開始剤は、光照射によってラジカルを発生させる重合開始剤である。光ラジカル重合開始剤としては、ベンゾフェノン、ミヒラーズケトン、４，４'−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４'−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、カンファーキノン、ベンズアントロン、２−メチル−１−［４−（メチルチオ）フェニル］−２−モルホリノプロパン−１−オン、２−ベンジル−２−ジメチルアミノ−１−（４−モルホリノフェニル）−ブタノン−１、４−ジメチルアミノ安息香酸エチル、４−ジメチルアミノ安息香酸イソアミル、４，４'−ジ（ｔ−ブチルペルオキシカルボニル）ベンゾフェノン、３，４，４'−トリ（ｔ−ブチルペルオキシカルボニル）ベンゾフェノン、２，４，６−トリメチルベンゾイルジフェニルフォスフィンオキサイド、２−（４'−メトキシスチリル）−４，６−ビス（トリクロロメチル）−ｓ−トリアジン、２−（３'，４'−ジメトキシスチリル）−４，６−ビス（トリクロロメチル）−ｓ−トリアジン、２−（２'，４'−ジメトキシスチリル）−４，６−ビス（トリクロロメチル）−ｓ−トリアジン、２−（２'−メトキシスチリル）−４，６−ビス（トリクロロメチル）−ｓ−トリアジン、２−（４'−ペンチルオキシスチリル）−４，６−ビス（トリクロロメチル）−ｓ−トリアジン、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２'−クロロフェニル）−ｓ−トリアジン、１，３−ビス（トリクロロメチル）−５−（４'−メトキシフェニル）−ｓ−トリアジン、２−（ｐ−ジメチルアミノスチリル）ベンズオキサゾール、２−（ｐ−ジメチルアミノスチリル）ベンズチアゾール、２−メルカプトベンゾチアゾール、３，３'−カルボニルビス（７−ジエチルアミノクマリン）、２−（ｏ−クロロフェニル）−４，４'，５，５'−テトラフェニル−１，２'−ビイミダゾール、２，２'−ビス（２−クロロフェニル）−４，４'，５，５'−テトラキス（４−エトキシカルボニルフェニル）−１，２'−ビイミダゾール、２，２'−ビス（２，４−ジクロロフェニル）−４，４'，５，５'−テトラフェニル−１，２'−ビイミダゾール、２，２'ビス（２，４−ジブロモフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール、３−（２−メチル−２−ジメチルアミノプロピオニル）カルバゾール、３，６−ビス（２−メチル−２−モルホリノプロピオニル）−９−ｎ−ドデシルカルバゾール、１−ヒドロキシシクロヘキシルフェニルケトン、ビス（η５−２，４−シクロペンタジエン−１−イル）−ビス（２，６−ジフルオ���−３−（１Ｈ−ピロール−１−イル）−フェニル）チタニウム、３，３'，４，４'−テトラ（ｔ−ブチルペルオキシカルボニル）ベンゾフェノン、３，３'，４，４'−テトラ（ｔ−ヘキシルペルオキシカルボニル）ベンゾフェノン、３，３'−ジ（メトキシカルボニル）−４，４'−ジ（ｔ−ブチルペルオキシカルボニル）ベンゾフェノン、３，４'−ジ（メトキシカルボニル）−４，３'−ジ（ｔ−ブチルペルオキシカルボニル）ベンゾフェノン、４，４'−ジ（メトキシカルボニル）−３，３'−ジ（ｔ−ブチルペルオキシカルボニル）ベンゾフェノン、２−（３−メチル−３Ｈ−ベンゾチアゾール−２−イリデン）−１−ナフタレン−２−イル−エタノン、又は２−（３−メチル−１，３−ベンゾチアゾール−２（３Ｈ）−イリデン）−１−（２−ベンゾイル）エタノンなどが挙げられる。これら光重合開始剤は、１種を単独で使用することもできるし、あるいは２種以上組み合わせて使用することもできる。
【０１４０】
ラジカル重合の形態は、特に制限されるものでなく、乳化重合、懸濁重合、分散重合、沈殿重合、塊状重合、溶液重合等種々の形態で行うことができる。なお重合の形態については、カチオン重合、アニオン重合等他の重合方法の場合も同様、種々の形態で行うことができる。その他の形態については、例えば「高分子の合成（上）」（遠藤剛著  講談社  ２０１０年発行）等に記載されている。
【０１４１】
以下、ラジカル重合の形態の１つとして一般的な溶液重合について説明する。溶液重合は溶媒中で通常溶媒に溶解可能な重合触媒により行う重合形態である。溶液重合の溶媒としては、使用するモノマー等に応じて適宜選択可能である。有機溶媒は通常、大気圧下での沸点が５０〜２００℃の範囲内である有機化合物であり、モノマー、重合過程で生成する成分等を均一に溶解させる有機化合物が好ましい。
【０１４２】
ラジカル重合で使用する溶媒としては、ラジカル重合を阻害しなければ特に制限はなく、例えば、ベンゼン、トルエン、キシレン、及びエチルベンゼンなどの芳香族化合物；ペンタン、ヘキサン、ヘプタン、オクタン、シクロヘキサン、及びシクロヘプタンなどの脂肪族化合物；メタノール、エタノール、１−プロパノール、２−プロパノール、及びエチレングリコール等のアルコール；ジブチルエーテル、エチレングリコールモノメチルエーテル、エチレングリコールジメチルエーテル、テトラヒドロフラン及びジオキサン等のエーテル；アセトン、メチルエチルケトン、メチルイソブチルケトン、シクロヘキサノン及びシクロペンタノン等のケトン；酢酸エチル、酢酸ブチル、酢酸アミル及びγ−ブチロラクトン等のエステル；エチレングリコール、ジエチレングリコール、トリエチレングリコール、プロピレングリコール等のグリコール系溶媒；ジエチレングリコールモノメチルエーテル、トリエチレングリコールモノメチルエーテル、プロピレングリコールモノメチルエーテル、１−メトキシ−２−プロパノール、３−メトキシ−３−メチル−１−ブタノールと等のグリコールエーテル系溶媒などが挙げられる。なお、これら有機溶媒は、１種を単独で使用することもできるし、あるいは２種以上組み合わせて使用することもできる。
【０１４３】
光配向性ポリマーの分子量制御、分子量分布制御、重合促進などの観点から、ラジカル重合する際には、連鎖移動剤を用いてもよい。連鎖移動剤を用いることにより、好ましい分子量範囲でより均一な分子量分布のポリマーを得ることができる。
【０１４４】
連鎖移動剤としては、例えば、β-メルカプトプロピオン酸、β-メルカプトプロピオン酸メチルエステル、イソプロピルメルカプタン、オクチルメルカプタン、デシルメルカプタン、ドデシルメルカプタン、ｔｅｒｔ−ドデシルメルカプタン、オクタデシルメルカプタン、チオフェノール及びｐ−ノニルチオフェノール、チオサリシル酸、メルカプト酢酸、及びメルカプト等のメルカプタン類；四塩化炭素、クロロホルム、塩化ブチル、１，１，１−トリクロロエタン及び１，１，１−トリブロモオクタン等のハロゲン化アルキル；α−メチルスチレン、α−メチルスチレンダイマー等の低活性モノマー類；などが挙げられる。これら連鎖移動剤の使用量は、連鎖移動剤の活性、モノマーとの組み合わせ、溶媒、重合温度等により適宜設定できるが、通常、使用するモノマーの全モル数に対して０．０１モル％〜５０モル％程度である。
【０１４５】
また、溶液重合する際の重合条件も特に制限されるものではないが、例えば、５０〜２００℃の温度範囲内で、１０分〜２０時間反応することにより行うことができる。また、ラジカルが失活しないようにする観点から、重合は窒素などの不活性ガス雰囲気下で行うことが好ましい。
【０１４６】
上記光配向性ポリマーの重量平均分子量は、１０００以上５００，０００以下が好ましく、５０００以上２００，０００以下がより好ましい。なお、上記重量平均分子量は、ゲルパーミエーションクロマトグラフィー（ＧＰＣ）を用いたポリスチレン（ＰＳ）換算の値である。
【０１４７】
上記第一成分である光配向性ポリマーは１種単独のポリマーであってもよいが、異なる２種以上のポリマー混合物であってもよい。
本発明の光配向性高分子組成物には、さらに第二成分として、光、例えば平面偏光の照射により、ポリマー中の分子構造に変化が起こり異方性を生じ得ない非光配向性ポリマーが含まれている。上記第一成分に加えて、この第二成分が光配向性高分子組成物に含まれていることにより、溶媒への溶解性などの特性改善が可能となり、さらにこの高分子組成物から作製された光配向膜の透過率、色差などの光学特性、基板への密着性などの改善が可能となる。なお、透過率が１００％に近いほど、また色差が０に近いほど、光学特性が良好であるといえる。また、非光配向性ポリマーである第二成分が光配向性高分子組成物に含まれていることにより、この組成物を基材に塗布した際に、外気と接する表面に光配向性基をより容易に濃縮させることができる。
【０１４８】
非光配向性ポリマーは、例えば、光配向性基を有さないモノマーを重合することにより製造できる。
光配向性基を有さないモノマーとしては、例えば、（メタ）アクリル酸；メチル（メタ）アクリレート、エチル（メタ）アクリレート、ブチル（メタ）アクリレート、２−エチルヘキシル（メタ）アクリレート等のアルキルモノ（メタ）アクリレート；フェニル（メタ）アクリレート、ベンジル（メタ）アクリレート等のアリールモノ（メタ）アクリレート；２−ヒドロキシエチル（メタ）アクリレート、２−ヒドロキシプロピル（メタ）アクリレート、２−ヒドロキシブチル（メタ）アクリレート、及び３−ヒドロキシプロピル（メタ）アクリレートなどのヒドロキシアルキルモノ（メタ）アクリレート；ω−カルボキシポリカプロラクトンモノ（メタ）アクリレート、フタル酸モノヒドロキシエチル（メタ）アクリレート、及び２−ヒドロキシ−３−フェノキシプロピル（メタ）アクリレートなどのカルボキシル基含有モノ（メタクリレート）及びヒドロキシアルキルモノ（メタ）アクリレート以外の水酸基含有モノ（メタ）アクリレート；４−ヒドロキシフェニル（メタ）アクリル酸などのフェノール性水酸基含有メタクリル酸エステル；１，４−ブタンジオールジ（メタ）アクリレート、１，６−ヘキサンジオールジ（メタ）アクリレート、エチレングリコールジ（メタ）アクリレート、ネオペンチルグリコールジ（メタ）アクリレート、ジエチレングリコールジ（メタ）アクリレート、トリエチレングリコールジ（メタ）アクリレート、ポリエチレングリコールジ（メタ）アクリレート、ヒドロキシピバリン酸ネオペンチルグリコールジ（メタ）アクリレート、トリメチロールプロパントリ（メタ）アクリレート、エトキシ化トリメチロールプロパントリ（メタ）アクリレート、ジトリメチロールプロパンテトラ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ジシクロペンタニルジ（メタ）アクリレート、エトキシ化水添ビスフェノールＡジ（メタ）アクリレート、エトキシ化ビスフェノールＡジ（メタ）アクリレート、エトキシ化ビスフェノールＦジ（メタ）アクリレート、エトキシ化ビスフェノールＳジ（メタ）アクリレート、ヒドロキシプロピルジ（メタ）アクリレート、ジエチレングリコールビスヒドロキシプロピル（メタ）アクリレート、及びモノヒドロキシペンタエリスリトールトリ（メタ）アクリレート等のシリコーン基、フッ素置換アルキル基、及び光配向性基を有さない多官能（メタ）アクリレート、アクリルアミド、メタクリルアミド、ビニルエーテル、スチレン誘導体、ビニルエステル、マレイン酸誘導体、マレイミド類、フマル酸誘導体、及びイタコン酸等その他ビニルモノマーなどが挙げられる。
【０１４９】
これら光配向性基を有さないモノマーの中でも、得られる光配向性高分子組成物の溶媒への溶解性、第二成分である非光配向性ポリマーと第一成分である光配向性ポリマーの極性なども考慮すると、メチル（メタ）アクリレート、エチル（メタ）アクリレート、ブチル（メタ）アクリレート、２−エチルヘキシル（メタ）アクリレート等のアルキルモノ（メタ）；アクリレート２−ヒドロキシエチル（メタ）アクリレート、２−ヒドロキシプロピル（メタ）アクリレート、２−ヒドロキシブチル（メタ）アクリレート、及び３−ヒドロキシプロピル（メタ）アクリレートなどのヒドロキシアルキルモノ（メタ）アクリレートが好ましい。
【０１５０】
また、光配向性基を有さないモノマーとして、市販の単官能モノマー又は多官能モノマーをそのまま用いることもできる。具体的には、東亜合成化学工業（株）製のアロニックスＭ−５４００（フタル酸モノヒドロキシエチルアクリレート）、同Ｍ−５７００（２−ヒドロキシ−３−フェノキシプロピルアクリレート）、同Ｍ−２１５（イソシアヌル酸エチレンオキシサイド変性ジアクリレート）、同Ｍ−２２０（トリプロピレングリコールジアクリレート）、同Ｍ−２４５｛ポリエチレングリコール（ｎ≒９）ジアクリレート｝、同Ｍ−３０５（ペンタエリスリトールトリアクリレート）、同Ｍ−３０９（トリメチロールプロパントリアクリレート）、同Ｍ−３１５（イソシアヌル酸エチレンオキサイド変性トリアクリレート）、同Ｍ−４００｛ジペンタエリスリトールペンタアクリレート及びジペンタエリスリトールヘキサアクリレート（主成分）の混合物｝、同Ｍ−４５０（ペンタエリスリトールテトラアクリレート）、同Ｍ−８０６０、及び同Ｍ−８５６０；  大阪有機化学工業（株）製のビスコート＃２９５（トリメチロ−ルプロパントリアクリレート）、同＃３００（ペンタエリスリトールトリアクリレート）、同＃３６０（トリメチロールプロパンエチレンオキサイド変性トリアクリレート）、及び同＃４００（ペンタエリスリトールテトラアクリレート）；  日本化薬（株）製のＫＡＹＡＲＡＤ  ＴＭＰＴＡ（トリメチロールプロパントリアクリレート）、同ＰＥＴ−３０（ペンタエリスリトールトリアクリレート）、同ＤＰＨＡ｛ジペンタエリスリトールペンタアクリレート及びジペンタエリスリトールヘキサアクリレート（主成分）の混合物｝、同Ｄ−３１０（ジペンタエリスリトールペンタアクリレート）、同Ｄ−３３０、及び同ＤＰＣＡ−６０などが挙げられる。
【０１５１】
これら光配向性基を有さないモノマーの中でも、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレート、東亜合成化学工業（株）製のアロニックスＭ−３０５、同＃３０９、同Ｍ−４００、同Ｍ−４５０、大阪有機化学工業（株）製のビスコート＃２９５、同＃３００、同＃４００、日本化薬（株）製のＫＡＹＡＲＡＤＴＭＰＴＡ、同ＤＰＨＡ、同Ｄ−３１０、同ＰＥＴ−３０などの３官能以上の多官能アクリレートも好ましい。
【０１５２】
上記他のモノマーは１種を単独で使用することもできるし、あるいは２種以上組み合わせて使用することもできる。第一成分である光配向性ポリマーの極性との関係も考慮すると、アルキルモノ（メタ）アクリレート、アリールモノ（メタ）アクリレートなどの非極性基含有（メタ）アクリレート、ヒドロキシアルキルモノ（メタ）アクリレートなどの水酸基含有モノ（メタ）アクリレート、フェノール性水酸基含有メタクリル酸エステル及びメタアクリル酸、カルボキシル基含有モノ（メタクリレート）などのカルボキシル基含有モノマーとの混合物であることが好ましい。また、第一成分である光配向性ポリマーの極性との関係も考慮すると、アルキルモノ（メタ）アクリレート、アリールモノ（メタ）アクリレート等の非極性基含有（メタ）アクリレートと、ヒドロキシアルキルモノ（メタ）アクリレートなどの水酸基含有モノ（メタ）アクリレート、フェノール性水酸基含有メタクリル酸エステル、メタアクリル酸、カルボキシル基含有モノ（メタクリレート）等のカルボキシル基含有モノマーなどの極性基含有（メタ）アクリレートとの混合物であることが好ましい。
【０１５３】
上記非光配向性ポリマーの製造方法は、光配向性ポリマーの場合と同様に特に限定されず、工業的に扱われている通常の方法により製造可能であり、カチオン重合、ラジカル重合、又はアニオン重合等することにより製造ができるが、反応制御のしやすさなどの観点からラジカル重合が好ましい。
【０１５４】
ラジカル重合の重合開始剤も、光配向性ポリマーの場合と同様に、熱ラジカル重合開始剤、光ラジカル重合開始剤等、種々の重合開始剤を使用できる。また、熱ラジカル重合開始剤、光ラジカル重合開始剤として、光配向性ポリマーと同様の重合開始剤を同様の方法で使用できる。ラジカル重合の形態も光配向性ポリマーの場合と同様であり、溶媒、連鎖移動剤についても、光配向性ポリマーと同様の溶媒、同様の連鎖移動剤を同様の方法により使用できる。また。溶液重合する際の重合条件も、光配向性ポリマーの場合と同様である。
【０１５５】
上記非光配向性ポリマーの重量平均分子量は、１０００以上５００，０００以下が好ましく、５０００以上２００，０００以下がより好ましい。上記第二成分である非光配向性ポリマーは１種単独のポリマーであってもよいが、異なる２種以上のポリマー混合物であってもよい。
【０１５６】
上記第一成分、及び第二成分の配合量は、本発明の効果が発現する限り特に制限はないが、第一成分と第二成分との質量比（第一成分）：（第二成分）は、通常１：９９〜５０：５０、好ましくは５：９５〜３０：７０、より好ましくは１０：９０〜２５：７５である。
【０１５７】
第一成分である光配向性ポリマーとなる光配向性基を含むモノマー、例えば桂皮酸骨格を有する基を有するモノマーは比較的屈折率が高い場合がある。そのため、光配向性基を有する構成単位が多くなりすぎると、光配向性高分子組成物から、光配向膜を基板上などに作製した場合、その膜全体の透過率、色差などに影響を与える場合がある。このような影響を低減するためには、光配向性基、例えば桂皮酸骨格を有する基の含有量を低減すればよいが、光配向性基の低下は一般に、光配向膜の光に対する感度の低下をもたらす。しかし、本発明の光配向性高分子組成物の場合は、第一成分である光配向性ポリマーが、シリコーン基又はフッ素置換アルキル基及び光配向性基を有するため、第二成分である非光配向性ポリマーとの組成物を、基板等に塗布した際に、外気と接する表面に光配向性基をより容易に濃縮させることが可能となる。その結果、光配向性高分子組成物中に含まれる光配向性基の含有量が少ない場合であっても、光に対して高感度の光配向膜を作製可能となる。
【０１５８】
本発明の光配向性高分子組成物は、好適には基板に塗布して積層し、例えば液晶配向膜として用いるため、配向能、基板との密着性、塗布均一性、耐薬品性、耐熱性、透過度、ガスバリア性などといった、光学フィルム、光学表示素子等に必要な特性が要求される場合がある。そのため、これら特性等を付与することなどを目的に、光配向性高分子組成物には、種々の添加剤が含まれていてもよい。
【０１５９】
上記添加剤としては、高分子分散剤、塗布性向上剤、密着性向上剤、紫外線吸収剤、凝集防止剤、アルカリ溶解性促進剤、増感剤、架橋剤などが挙げられる。
上記高分子分散剤としては、例えば、アクリル系高分子分散剤、スチレン系高分子分散剤、ポリエチレンイミン系高分子分散剤及びウレタン系高分子分散剤などが挙げられる。上記塗布性向上剤としては、例えば、シリコーン樹脂などが挙げられる。上記密着性向上剤としては、例えば、シランカップリング剤などが挙げられる。上記紫外線吸収剤としては、例えば、アルコキシベンゾフェノン類などが挙げられる。上記凝集防止剤としては、例えば、ポリアクリル酸ナトリウムなどが挙げられる。上記熱架橋剤としては、例えば、オキシラン化合物、メラミン化合物及びビスアジド化合物などが挙げられる。上記アルカリ溶解性促進剤としては、例えば、有機カルボン酸などが挙げられる。
【０１６０】
上記増感剤としては、無色増感剤及び三重項増感剤が好ましい。上記光増感剤としては、例えば、芳香族ニトロ化合物、クマリン（７−ジエチルアミノ−４−メチルクマリン、７−ヒドロキシ４−メチルクマリン）、ケトクマリン、カルボニルビスクマリン、芳香族２−ヒドロキシケトン、及びアミノ置換された、芳香族２−ヒドロキシケトン（２−ヒドロキシベンゾフェノン、モノ−もしくはジ−ｐ−（ジメチルアミノ）−２−ヒドロキシベンゾフェノン）、アセトフェノン、アントラキノン、キサントン、チオキサントン、ベンズアントロン、チアゾリン（２−ベンゾイルメチレン−３−メチル−β−ナフトチアゾリン、２−（β−ナフトイルメチレン）−３−メチルベンゾチアゾリン、２−（α−ナフトイルメチレン）−３−メチルベンゾチアゾリン、２−（４−ビフェノイルメチレン）−３−メチルベンゾチアゾリン、２−（β−ナフトイルメチレン）−３−メチル−β−ナフトチアゾリン、２−（４−ビフェノイルメチレン）−３−メチル−β−ナフトチアゾリン、２−（ｐ−フルオロベンゾイルメチレン）−３−メチル−β−ナフトチアゾリン）、オキサゾリン（２−ベンゾイルメチレン−３−メチル−β−ナフトオキサゾリン、２−（β−ナフトイルメチレン）−３−メチルベンゾオキサゾリン、２−（α−ナフトイルメチレン）−３−メチルベンゾオキサゾリン、２−（４−ビフェノイルメチレン）−３−メチルベンゾオキサゾリン、２−（β−ナフトイルメチレン）−３−メチル−β−ナフトオキサゾリン、２−（４−ビフェノイルメチレン）−３−メチル−β−ナフトオキサゾリン、２−（ｐ−フルオロベンゾイルメチレン）−３−メチル−β−ナフトオキサゾリン）、ベンゾチアゾール、ニトロアニリン（ｍ−もしくはｐ−ニトロアニリン、２，４，６−トリニトロアニリン）又はニトロアセナフテン（５−ニトロアセナフテン）、（２−［（ｍ−ヒドロキシ−ｐ−メトキシ）スチリル］ベンゾチアゾール、ベンゾインアルキルエーテル、Ｎ−アルキル化フタロン、アセトフェノンケタール（２，２−ジメトキシフェニルエタノン）、ナフタレン（２−ナフタレンメタノール、２−ナフタレンカルボン酸）アントラセン（９−アントラセンメタノール、９，１０-ジプロポキシアントラセン、９，１０-ジブトキシアントラセン及び９−アントラセンカルボン酸）、ベンゾピラン、アゾインドリジン、メロクマリンなどがあげられる。これら光増感剤の中でも、芳香族２−ヒドロキシケトン（ベンゾフェノン）、クマリン、ケトクマリン、カルボニルビスクマリン、アセトフェノン、アントラキノン、キサントン、チオキサントン、及びアセトフェノンケタールが好ましい。
【０１６１】
上記架橋剤としては、例えば、オキシラン化合物、メラミン化合物、エポキシ化合物、イソシアナート化合物、グリコールウリル化合物及びビスアジド化合物などが挙げられる。
【０１６２】
上記各種添加剤の添加量は、用途、特性などに応じて適宜決定されるが、第一成分と第二成分との総重量に対し好ましくは０．０１〜２０重量％である。なお、上記増感剤及び架橋剤の添加量は、第一成分と第二成分と総重量に対して、通常１〜１００重量％である。
【０１６３】
上記添加剤としては、他に、カップリング剤、界面活性剤なども使用できる。
カップリング剤は、基板との密着性を向上させるために使用する。上記カップリング剤としては、例えば、３−グリシドキシプロピルジメチルエトキシシラン、３−グリシドキシプロピルメチルジエトキシシラン、３−グリシドキシプロピルトリメトキシシラン等のシラン系カップリング剤；アセトアルコキシアルミニウムジイソプロピレート等のアルミニウム系カップリング剤；及びテトライソプロピルビス（ジオクチルホスファイト）チタネート等のチタネート系カップリング剤などが挙げられる。カップリング剤の添加量は、光配向性高分子組成物中に含まれる溶媒を除いた成分（固形分）１００重量部に対し、通常１０重量部以下である。
【０１６４】
界面活性剤は、下地基板への濡れ性、レベリング性、塗布性を向上させるために使用する。上記界面活性剤としては、例えば、ＤＩＣ（株）製のメガファック  Ｆ−５５５、同５５６、同５５７、同５５８、同５５９、同５６１等のフッ素系界面活性剤；ビック、・ケミー（株）製のＢｙｋ−３００、同３０６、同３３５、同３１０、同３４１、同３４４、同３７０等のシリコン系界面活性剤；ビック・ケミー（株）製のＢｙｋ−３５４、同３５８、同３６１等のアクリル系界面活性剤；旭硝子（株）製のＳＣ−１０１、（株）トーケムプロダクツ製のＥＦ−３５１、同３５２等のフッソ系界面活性剤などが挙げられる。界面活性剤の添加量は、光配向性高分子組成物１００重量部に対し、通常０．０１〜１重量部である。
【０１６５】
本発明の光配向性重合体組成物は、例えば光配向剤として基材に塗布するために、さらに溶媒を含んでいてもよい。上記溶媒としては、エチレングリコール、ジエチレングリコール、トリエチレングリコール、プロピレングリコール等のグリコール系溶媒；ジエチレングリコールモノメチルエーテル、トリエチレングリコールモノメチルエーテル、プロピレングリコールモノメチルエーテル、プロピレングリコール-1-モノメチルエーテルアセテート、１−メトキシ−２−プロパノール 、３−メトキシ−３−メチル−１−ブタノール等のグリコールエーテル系溶媒やシクロペンタノン、シクロヘキサノン、メチルエチルケトン、メチルイソブチルケトン等のケトン系溶媒やトルエン、ｐ−シメン、リモネン等の芳香族炭化水素系の溶媒やシクロヘキサン等のシクロアルカン系溶媒などが挙げられる。上記溶媒の中でも、グリコールエーテル系溶媒を用いた場合には、上記組成物を光配向剤等としてトリアセチルセルロース（ＴＡＣ）から形成された基板に塗布した場合であっても、基板を浸食しない傾向にある。さらに基板との密着性を向上させるために１−メトキシ−２−プロパノール等のグリコールエーテル系溶媒にシクロペンタノン、シクロヘキサノンやメチルイソブチルケトンなどのケトン系溶媒を混合させる場合がある。混合量はグリコールエーテル系溶媒に対して１〜５０ｗｔ％程であり、５〜３０ｗｔ％が好まく、１０〜２５ｗｔ％がより好ましい。また製膜時の膜表面を均一にするために数種の溶媒を混合する場合がある。例えばケトン系溶媒、芳香族炭化水素系溶媒とシクロアルカン系混合溶媒やグルコールエーテル系溶媒と芳香族炭化水素系溶媒などが挙げられる。使用する溶媒は光配向膜ポリマーの溶解性、基板との密着性、製膜時の膜表面均一性、位相差フィルムと作製時の重合性液晶の配向感度などに影響を与える場合がある。それらの特性を満足させる溶媒を用いる必要がある。
【０１６６】
上記溶媒の添加量は、第一成分及び第二成分の合計１００重量部に対し通常、７０〜９９重量部である。
溶媒を含む光配向性重合体組成物を、基材等に塗布し、溶媒を除去して積層膜を得た後、これに偏光等の光を照射することにより、光配向膜を得ることができる。基材等への塗布は、スピンコーティング法、グラビアコーター法、リバースグラビア法、メイヤーバーコーター法、ダイコーター法、リバースロールコーター法、ファンテンリバースロールコーター法、キスロールコーター法、バーコーター法、ナイフコーター法、リップコーター法、レジストコーター法、他の公知の方法などに行うことができる。
【０１６７】
上記塗布後溶媒を除去して積層膜を得た後、偏光等の光照射を行う。光照射は、膜に対して好ましくは単一な方向から行う。この光照射によって膜中に含まれる光配向性ポリマーに含まれる光配向性基の分子が配向し、光配向機能、光学異方性が発現する。そのため、この光配向膜は液晶配向膜として好適に使用できる。
【０１６８】
上記光照射に使用する光としては、例えば、Ｘ線、電子線、紫外線、可視光線、赤外線（熱線）などが挙げられる。これら光の中でも、紫外線が好ましい。紫外線の波長は４００ｎｍ以下であることが好ましく、１８０〜３６０ｎｍであることがより好ましい。光源としては低圧水銀ランプ、高圧水銀ランプ、超高圧水銀ランプ、高圧放電ランプ、ショートアーク放電ランプなどが好ましい。
【０１６９】
光照射は、配向機能を付与することができれば、非偏光によって行ってもよいが、好ましくは直線偏光により行う。照射量は５ｍＪ／ｃｍ2〜２０００ｍＪ／ｃｍ2が好ましく、１０ｍＪ／ｃｍ2〜１０００ｍＪ／ｃｍ2がより好ましい。
【０１７０】
このようにして得られた光配向膜は、例えば液晶配向膜として好適に使用できる。
本発明の液晶配向膜を用いて、光学フィルムを得ることができる。上記光学フィルムは、液晶表示素子のコントラスト向上や視野角範囲の拡大を実現するための光学補償フィルム、パターン化位相差板などの位相差板などに好適である。
【０１７１】
上記光学フィルムは、一般的に基材と、液晶配向膜と、光学異方性層とを有する。光学異方性層は、重合性液晶性化合物、及びその他必要に応じて添加する各種成分を含有する重合性液晶組成物を、基材上に形成された上記液晶配向膜上に塗布し、液晶性化合物の分子を配向させたのち重合させることにより得ることができる。上記光学異方性層は、液晶性化合物の分子配向によって発現した光学異方性を示す。そのため、この光学フィルムは、例えばパターン化位相差板として好適に使用できる。このような光学フィルムは種々の光デバイス、例えば液晶表示素子に好適に用いることができる。
【実施例】
【０１７２】
以下、実施例によって本発明をより具体的に説明するが、本発明はこれらの実施例により制限されない。化合物の構造は、核磁気共鳴スペクトルで確認した。また相転移温度の測定も行っているが、相転移温度の単位は℃であり、Ｃは結晶を、Ｎはネマチック相を、ＳＡはスメクチックＡ相を、ＳＢはスメクチックＢ相を、Ｉは等方性液体相を示す。以下に、物性値の測定法を示す。
【０１７３】
＜光配向膜付基板の作成＞
光配向性高分子組成物（光配向剤）をスピンコーターを用いてガラス基板上に塗布した後、この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を照射することで、光配向膜付基板を作製した。
【０１７４】
＜光位相差板の作製＞
光配向膜付基板上に重合性液晶組成物を含む溶液を塗布した後、この基板を６０℃で１分間加熱し溶媒を除去した。その後室温で１分間冷却することで重合成液晶の塗膜を形成した。窒素雰囲気下又は大気中において、室温で５００Ｗの超高圧水銀灯を用いて９０ｍＷ／ｃｍ2（３６５ｎｍ）の強度の光を３０秒間照射し、光位相差板を作成した。
【０１７５】
＜液晶分子の配向確認＞
クロスニコルに配置した２枚の偏光板の間に重合性液晶が塗布された光配向膜付基板を挟持して観察し、基板を水平面内で回転させ、明暗の状態や配向欠陥の有無を確認した。
【０１７６】
＜光透過率の確認＞
日本分光（株）製のＪＡＳＣＯ Ｖ−６５０型分光光度計を用い、４３０ｎｍの波長を照射し光配向膜付基板の透過率を測定した。
【０１７７】
＜色差の確認＞
日本分光（株）製のＪＡＳＣＯ Ｖ−６５０型分光光度計を用い、３８０〜７８０ｎｍの波長を照射し各波長における透過率を測定した後、ＪＩＳ  Ｚ８７２９−２００４に記載されている計算式にそった色彩計算プログラムソフト（ＪＡＳＣＯ  Ｖ−６００  ｆｏｒ  ｗｉｎｄｏｕｗｓ）を用いたスペクトル解析によりＬ*ａ*ｂ*表色系によるｂ*の計算を行なった。ｂ*は黄色味や青味の指標であり、ｂ*が０に近いほど、より無彩色であることを示す。
【０１７８】
＜重量平均分子量（Ｍｗ）の測定＞
島津製作所製の島津ＬＣ−９Ａ型ゲル浸透クロマトグラフ（ＧＰＣ）、及び昭和電工製のカラムＳｈｏｄｅｘ  ＧＦ−７Ｍ  ＨＱ（展開溶媒はＤＭＦあるいはＴＨＦ、標準物質は分子量既知のポリスチレン）を用いた。
【０１７９】
＜膜厚測定＞
異方性ポリマー付き基板の異方性ポリマーの層を削りだして、その段差を微細形状測定装置（ＫＬＡ  ＴＥＮＣＯＲ（株）製  アルファステップＩＱ）を用いて測定した。
【０１８０】
＜溶解性の確認＞
濃度が２０ｗｔ％の光配向剤を配向剤濃度が５ｗｔ％になるまでシクロペンタノン、１−メトキシ２−プロパノールで希釈し、光配向性高分子組成物の溶解性を確認した。室温で白濁あるいは固形物が残存している場合溶解していないものと評価した。
【０１８１】
＜重合性液晶組成物（１）の調製＞
化合物（ＬＣ−１）：化合物（ＬＣ−２）：化合物（ＬＣ−３）：化合物（ＬＣ−４）＝５０：１５：１０：２５（重量比）で４つの化合物を混合した。この組成物をＭＩＸ１とする。このＭＩＸ１の全重量を基準として、重量比０．００２の非イオン性のフッ素系界面活性剤（ネオス（株）製、商品名フタージェント（商標登録）  ＦＴＸ−２１８）、および重量比０．０６の重合開始剤ｉｒｇａｃｕｒｅ９０７（ＢＡＳＦ社製、商標登録）を添加した。この組成物にMIBK（メチルイソブチルケトン）溶媒を加えて、この溶媒の割合が８０重量％である重合性液晶組成物（１）とした。
【０１８２】
【化４５】
0006384559.tif 000058
上記記載の化合物（ＬＣ−１）および化合物（ＬＣ−２）は、Dirk J. BroerらによりMakromolekulare Chemie   190(9)、3201-3215(1989)に開示されている方法、あるいは類似した方法によって製造することができる。化合物（ＬＣ−３）はドイツ特許公開ＤＥ２７２２５８９Ａ１公報に記載の方法に従い製造した。（ＬＣ−４）はMichael  Portugallらによる、 Makromolekulare Chemie  183(10)、 2311-21(1982)に記載の方法に従い製造した。
【０１８３】
［合成例１］
光配向性基を有するモノマー（１−１）〔上述のＩ−１−１−ａに含まれる〕を以下のようにして合成した。
【０１８４】
【化４６】
0006384559.tif 000059
メトキシ桂皮酸２２．８ｇ、２−ヒドロキシブチルメタクリレート１６．７ｇ及び４−ジメチルアミノピリジン（ＤＭＡＰ）３．２ｇを、ジクロロメタン２３０ｍｌに加え、窒素雰囲気下で撹拌した。そこへ、１，３−ジシクロヘキシルカルボジイミド（ＤＣＣ）２７．７ｇのジクロロメタン溶液６０ｍＬを滴下した。滴下後、室温で８時間撹拌した。析出した沈殿物を濾別し、有機層を水で洗浄し、無水硫酸マグネシウムで乾燥した。減圧下で溶媒を留去し、残査をカラムクロマトグラフィーで精製し、エタノールで再結晶することにより、上記光配向性基を有するモノマー（１−１）３０．０ｇを得た。得られたモノマー（１−１）の相転移温度及び核磁気共鳴スペクトルの測定結果は以下の通りである。相転移温度：Ｃ  ３７  Ｉ1Ｈ−ＮＭＲ（ＣＤＣｌ3；δｐｐｍ）：７．６７（ｄ，１Ｈ），７．４９（ｄ，２Ｈ），６．９１（ｄ，２Ｈ），６．３３（ｄ，１Ｈ），６．１６（ｓ，１Ｈ），５．６０（ｓ，１Ｈ），４．４８−４．４０（ｍ，４Ｈ），３．８４（ｓ，３Ｈ），１．９６（ｓ，３Ｈ）．  ［合成例２］  光配向性基を有するモノマー（１−２）〔上述のＩ−２−１−ａに含まれる〕を以下のようにして合成した。
【０１８５】
【化４７】
0006384559.tif 000060
【０１８６】
（第一段階）
４−ヒドロキシ桂皮酸エチルエステル１１２０ｍｍｏｌ、水酸化ナトリウム１２３０ｍｍｏｌ及びヨウ化ナトリウム１２０ｍｍｏｌを、Ｎ，Ｎ−ジメチルホルムアミド（ＤＭＦ）１０００ｍＬに加え、窒素雰囲気下６０℃で撹拌した。そこへ、６−クロロヘキサノール１２３０ｍｍｏｌを滴下した。滴下後、８０℃で８時間撹拌した。反応液に酢酸エチル及び水を加え有機層を抽出した。得られた有機層を水で洗浄し、無水硫酸マグネシウムで乾燥した。減圧下で溶媒を留去した。得られた残渣、水酸化ナトリウム１２３０ｍｍｏｌを水８００ｍｌ及びメタノール８００ｍｌの混合溶液に加え、加熱還流下３時間攪拌した。減圧下で溶媒を留去し、得られた残渣を３Ｎ塩酸へ注ぎ込み再沈殿化した。結晶をろ別し、エタノールで再結晶することにより、化合物（ｅｘ−１）８４０ｍｍｏｌを得た。
【０１８７】
（第二段階）
化合物（ｅｘ−１）１１０ｍｍｏｌ、アクリル酸１１００ｍｍｏｌ及びｐ−トルエンスルホン酸（ｐ−ＴｓＯＨ）２４０ｍｍｏｌを、クロロホルム６００ｍｌに加え、Ｄｅａｎ-Ｓｔａｒｋを用い加熱還流下脱水しながら８時間攪拌した。反応液に水を加え有機層を抽出し、無水硫酸マグネシウムで乾燥した。減圧下で溶媒を留去した。得られた残渣をクロロホルムとメタノールの混合溶媒で再結晶することにより、化合物（ｅｘ−２）３４ｍｍｏｌを得た。
【０１８８】
（第三段階）
化合物（ｅｘ−２）１６ｍｍｏｌ、４−メトキシフェノール１６ｍｍｏｌ及び４−ジメチルアミノピリジン（ＤＭＡＰ）３ｍｍｏｌを、ジクロロメタン５０ｍｌに加え、窒素雰囲気下で撹拌した。そこへ、１，３−ジシクロヘキシルカルボジイミド（ＤＣＣ）１７ｍｍｏｌのジクロロメタン溶液１０ｍＬを滴下した。滴下後、室温で８時間撹拌した。析出した沈殿物を濾別し、有機層を水で洗浄し、無水硫酸マグネシウムで乾燥した。減圧下で溶媒を留去し、残査をカラムクロマトグラフィーで精製し、エタノールで再結晶することにより、上記光配向性基を有するモノマー（１−２）１２ｍｍｏｌを得た。得られたモノマー（１−２）の相転移温度及び核磁気共鳴スペクトルの測定結果は以下の通りである。相転移温度：Ｃ  ６４  （ＳＢ  ３４  ＳＡ  ６３）Ｎ  ９３  Ｉ1Ｈ−ＮＭＲ（ＣＤＣｌ3；δｐｐｍ）：７．８１（ｄ，１Ｈ），７．５２（ｄ，２Ｈ），７．０７（ｍ，２Ｈ），６．９２（ｍ，４Ｈ），６．４７（ｄ，１Ｈ），６．４０（ｄｄ，１Ｈ），６．１２（ｍ，１Ｈ），５．８２（ｄｄ，１Ｈ），４．１７（ｔ，２Ｈ），４．００（ｔ，２Ｈ），３．８１（ｓ，３Ｈ），１．７９（ｍ，２Ｈ），１．７０（ｍ，２Ｈ），１．５４−１．４４（ｍ，４Ｈ）．
【０１８９】
［合成例３］
光配向性基を有するモノマー（１−３）〔上述のＩ−３−１−ａに含まれる〕を以下のようにして合成した。
【０１９０】
【化４８】
0006384559.tif 000061
【０１９１】
（第１段階）
２−ヒドロキシブチルメタクリレート５０ｇ、ピリジン５０ｍｌをトルエン１５０ｍｌに加え、冷却下ｐ−トルエンスルホン酸クロリド８０ｇを添加し、窒素雰囲気下室温で１６時間攪拌した。析出した塩を減圧濾過により除去した。濾液に水（１００ｍｌ）を加え４０℃で２時間攪拌した。有機層を分離し、得られた有機層を２Ｎ塩酸、飽和重曹水及び水を順次用いて洗浄し、無水硫酸マグネシウムで乾燥した。トルエンを減圧留去し、粗製の無色の液体（ｅｘ−３）９８ｇを得た。
【０１９２】
（最終段階）
化合物（ｅｘ−４）３０ｇ、水酸化ナトリウム７．４ｇをＮ，Ｎ−ジメチルホルムアミド（ＤＭＦ）１５０ｍｌに加え、窒素雰囲気下５０℃で撹拌した。そこへ、化合物（ｅｘ−３）４８ｇを滴下した。滴下後、８０℃で８時間撹拌した。室温まで冷却した後、酢酸エチル２００ｍｌ及び水（１５０ｍｌ）を加え有機層を分離した。析出した沈殿物を濾別し、有機層を水で洗浄し、無水硫酸マグネシウムで乾燥した。得られた有機層を２Ｎ塩酸、飽和重曹水及び水を順次用いて洗浄し、無水硫酸マグネシウムで乾燥した。減圧下で酢酸エチルを留去し、残査をカラムクロマトグラフィー（シリカゲル、溶離液：トルエン−酢酸エチル混合物（容量比：トルエン／酢酸エチル＝８／１））で精製し、メタノールで再結晶することにより、化合物（１−３）２７ｇを得た。
【０１９３】
得られた化合物（１−３）の相転移温度及び核磁気共鳴スペクトルの測定結果は以下の通りである。相転移温度：Ｃ  ８３  Ｉ1Ｈ−ＮＭＲ（ＣＤＣｌ3；δｐｐｍ）：７．６５（ｄ，１Ｈ），７．４８（ｄ，２Ｈ），６．９２（ｍ，２Ｈ），６．３２（ｄ，１Ｈ），６．１４（ｄ，１Ｈ），５．６０（ｓ，１Ｈ），４．５１（ｔ，２Ｈ），４．２５（ｔ，２Ｈ），３．８０（ｓ，３Ｈ），１．９５（ｓ，３Ｈ）．  ［合成例４］  光配向性基を有するモノマー（１−３−１）〔上述のＩ−３−１−ｊに含まれる〕を以下のようにして合成した。
【０１９４】
【化４９】
0006384559.tif 000062
【０１９５】
（第１段階）
イタコン酸モノメチル２８ｇ、  化合物（ｅｘ−５）４４ｇおよび４−ジメチルアミノピリジン（ＤＭＡＰ）１．２ｇを、ジクロロメタン２００ｍｌに加え、窒素雰囲気下冷却しながら撹拌した。そこへ、１，３−ジシクロヘキシルカルボジイミド（ＤＣＣ）２２ｇのジクロロメタン溶液５０ｍｌを滴下した。滴下後、室温で１６時間撹拌した。析出した沈殿物を濾別し、有機層を水で洗浄し、無水硫酸マグネシウムで乾燥した。減圧下でジクロロメタンを留去し、残査をカラムクロマトグラフィー（シリカゲル、溶離液：トルエン−酢酸エチル混合物（容量比：トルエン／酢酸エチル＝８／１））で精製し、メタノールで再結晶することにより、化合物（１−３−１）２８ｇを得た。
【０１９６】
得られた化合物（１−３−１）の相転移温度は以下の通りである。相転移温度：Ｃ  ４７  Ｉ  得られた化合物（１−３−１）の相転移温度及び核磁気共鳴スペクトルの測定結果は以下の通りである。1Ｈ−ＮＭＲ（ＣＤＣｌ3；δｐｐｍ）：７．６５（ｄ，１Ｈ），７．４８（ｄ，２Ｈ），６．９２（ｍ，２Ｈ），６．３２（ｄ，１Ｈ），６．１４（ｄ，１Ｈ），５．６０（ｓ，１Ｈ），４．５１（ｔ，２Ｈ），４．２５（ｔ，２Ｈ），３．８０（ｓ，３Ｈ），３．７０（ｓ，３Ｈ）３．４２（ｓ，２Ｈ）．
【０１９７】
［調製例１］  合成例３で得た光配向性基を有するモノマー（１−３）２．０７ｇ、２−ヒドロキシエチルメタクリレート０．９３ｇ、シリコーン基を有するモノマー〔上記式（Ｉ−４−１−ａ）で表され、ｒ＝３、Ｒ11がブチル基であり、重量平均分子量が約１０００：サイラプレーン  ＦＭ−０７１１（ＪＮＣ（株）社製、登録商標）〕０．０３ｇ、及びアゾビスイソブチロニトリル（ＡＩＢＮ）０．０３ｇを１−メトキシ２−プロパノール１２ｇに加え、窒素雰囲気下で１０時間加熱還流下撹拌して重合した。その結果、光配向性ポリマー（Ａ−１）の溶液１５ｇを得た。得られた光配向性ポリマー（Ａ−１）のＭｗは５８０００であった。
【０１９８】
［調製例２］
メタクリル酸メチル２．４ｇ、２−ヒドロキシエチルメタクリレート０．６ｇ、及びアゾビスイソブチロニトリル（ＡＩＢＮ）０．０３ｇを１−メトキシ２−プロパノール１２ｇに加え、窒素雰囲気下で１０時間加熱還流下撹拌して重合した。その結果、非光配向性ポリマー（Ｂ−１）の溶液１５ｇを得た。得られた非光配向性ポリマー（Ｂ−１）のＭｗは４７０００であった。
【０１９９】
［調製例３］
合成例３で得た光配向性基を有するモノマー（１−３）１．９５ｇ、２−ヒドロキシエチルメタクリレート０．９0ｇ、１Ｈ，１Ｈ，２Ｈ，２Ｈ−ヘプタデカフルオロデシルメタクリレート０．１５ｇ、及びアゾビスイソブチロニトリル（ＡＩＢＮ）０．０３ｇを１−メトキシ２−プロパノール１２ｇに加え、窒素雰囲気下で１０時間加熱還流下撹拌して重合した。その結果、光配向性ポリマー（Ｃ−１）の溶液１５ｇを得た。得られた光配向性ポリマー（Ｃ−１）のＭｗは６５０００であった。
【０２００】
［調製例４］
メタクリル酸メチル２．１ｇ、メタクリル酸０．９ｇ、アゾビスイソブチロニトリル（ＡＩＢＮ）０．０３ｇを１−メトキシ２−プロパノール１２ｇに加え、窒素雰囲気下で１０時間加熱還流下撹拌して重合した。その結果、非光配向性ポリマー（Ｄ−１）の溶液１５ｇを得た。得られた非光配向性ポリマー（Ｄ−１）のＭｗは４７０００であった。
【０２０１】
［調製例５］
メタクリル酸メチル０．４ｇ、メタクリル酸０．２ｇ、２−ヒドロキシエチルメタクリレート０．４ｇ、アゾビスイソブチロニトリル（ＡＩＢＮ）０．０３ｇを１−メトキシ２−プロパノール１２ｇに加え、窒素雰囲気下で１０時間加熱還流下撹拌して重合した。その結果、非光配向性ポリマー（Ｅ−１）の溶液１５ｇを得た。得られた非光配向性ポリマー（Ｅ−１）のＭｗは５８０００であった。
【０２０２】
［調製例６］
合成例４で得た光配向性基を有するモノマー（１−３−１）２．０７ｇ、２−ヒドロキシエチルメタクリレート０．９３ｇ、シリコーン基を有するモノマー〔上記式（Ｉ−４−１−ａ）で表され、ｒ＝３、Ｒ11がブチル基であり、重量平均分子量が約１０００：サイラプレーン  ＦＭ−０７１１（ＪＮＣ（株）社製、登録商標）〕０．０３ｇ、及びアゾビスイソブチロニトリル（ＡＩＢＮ）０．０３ｇを１−メトキシ２−プロパノール１２ｇに加え、窒素雰囲気下で１０時間加熱還流下撹拌して重合した。その結果、光配向性ポリマー（Ｍ−１）の溶液１５ｇを得た。得られた光配向性ポリマー（Ｍ−１）のＭｗは４７０００であった。
【０２０３】
［実施例１］
調製例１で得た光配向性ポリマー（Ａ−１）の溶液０．２５ｇ、及び調製例５で得た非光配向性ポリマー（Ｅ−１）の溶液２．２５ｇを１−メトキシ２−プロパノール７．５ｇに混合して均一な溶液とし、光配向性高分子組成物を含有する配向剤（Ｆ−１）１０ｇを得た。この光配向剤（Ｆ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を１５ｍＪ／ｃｍ2照射することで、光配向処理した膜厚約０．２μｍの光配向膜（液晶配向膜）（Ｆ−２）を得た。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射し、光位相差板（Ｆ−３）を作製した。評価結果を下記表１に示す。
【０２０４】
［実施例２］
調製例３で得た光配向性ポリマー（Ｃ−１）の溶液０．５ｇ、及び調製例２で得た非光配向性ポリマー（Ｂ−１）の溶液２．０ｇを１−メトキシ２−プロパノール７．５ｇに混合して均一な溶液とし、光配向性高分子組成物を含有する配向剤（Ｇ−１）１０ｇを得た。この光配向剤（Ｇ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を２０ｍＪ／ｃｍ2照射することで、光配向処理した膜厚約０．２μｍの光配向膜（液晶配向膜）（Ｇ−２）を得た。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射し、光位相差板（Ｇ−３）を作製した。評価結果を下記表１に示す。評価結果を下記表１に示す。
【０２０５】
［実施例３］
調製例３で得た光配向性ポリマー（Ｃ−１）の溶液０．５ｇ、及び調製例４で得た非光配向性ポリマー（Ｄ−１）の溶液２．０ｇを１−メトキシ２−プロパノール７．５ｇに混合して均一な溶液とし、光配向性高分子組成物を含有する配向剤（Ｈ−１）１０ｇを得た。この光配向剤（Ｇ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を２０ｍＪ／ｃｍ2照射することで、光配向処理した膜厚約０．２μｍの光配向膜（液晶配向膜）（Ｈ−２）を得た。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射し、光位相差板（Ｈ−３）を作製した。評価結果を下記表１に示す。評価結果を下記表１に示す。
【０２０６】
［実施例４］
調製例６で得た光配向性ポリマー（Ｍ−１）の溶液０．５ｇ、及び調製例１で得た非光配向性ポリマー（Ｂ−１）の溶液３．０ｇを１−メトキシ２−プロパノール７．５ｇに混合して均一な溶液とし、光配向性高分子組成物を含有する配向剤（Ｎ−１）１０ｇを得た。この光配向剤（Ｎ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を２０ｍＪ／ｃｍ2照射することで、光配向処理した膜厚約０．２μｍの光配向膜（液晶配向膜）（Ｎ−２）を得た。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射し、光位相差板（Ｎ−３）を作製した。評価結果を下記表１に示す。評価結果を下記表１に示す。
【０２０７】
［調製例７］
合成例３で得た光配向性基を有するモノマー（１−３）２．４ｇ、２−ヒドロキシエチルメタクリレート０．６ｇ、及びアゾビスイソブチロニトリル（ＡＩＢＮ）０．０３ｇを１−メトキシ２−プロパノール１２ｇに加え、窒素雰囲気下で１０時間加熱還流下撹拌して重合した。その結果、光配向性ポリマー（Ｉ−１）の溶液１５ｇを得た。得られた光配向性ポリマー（Ｉ−１）のＭｗは６８０００であった。
【０２０８】
［調製例８］
ベンジルメタクリレート２．１ｇ、メタクリル酸メチル０．９ｇ、及びアゾビスイソブチロニトリル（ＡＩＢＮ）０．０３ｇをシクロペンタノン１２ｇに加え、窒素雰囲気下で１０時間加熱還流下撹拌して重合した。その結果、非光配向性ポリマー（Ｊ−１）の溶液を１５ｇを得た。得られた非光配向性ポリマー（Ｊ−１）のＭｗは５００００であった。
【０２０９】
［比較例１］
調製例７で得た光配向性ポリマー（Ｉ−１）の溶液１．０ｇのみを１−メトキシ２−プロパノール３．０ｇに混合して均一な溶液とし、光配向性ポリマーを含有する配向剤（Ｋ−１）４ｇを得た。この光配向剤（Ｋ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を２０ｍJ／ｃｍ2照射することで、光配向処理した膜厚約０．２μｍの光配向膜（液晶配向膜）（Ｋ−２）を得た。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射し、光位相差板（Ｋ−３）を作製した。評価結果を下記表１に示す。評価結果を下記表１に示す。
【０２１０】
［比較例２］
調製例７で得た光配向性ポリマー（Ｉ−１）の溶液０．５ｇ、及び調製例８で得た非光配向性ポリマー（Ｊ−１）の溶液２．０ｇを１−メトキシ２−プロパノール７．５ｇに混合して均一な溶液とし、光配向性ポリマーを含有する配向剤（Ｌ−１）１０ｇを得た。この光配向剤（Ｌ−１）を、ガラス基板上へスピンコートにより塗布した。この基板を８０℃で１分間加熱し、溶媒を除去することで塗膜を形成した。超高圧水銀ランプより、この塗膜表面に塗布面に対して９０°の方向から３１３ｎｍ付近の波長の直線偏光紫外線を１００mＪ／ｃｍ2照射した光配向膜（液晶配向膜）（Ｌ−２）を作製した。この液晶配向膜に重合性液晶組成物（ＭＩＸ１）を含む重合性液晶組成物（１）をスピンコート塗布した後、この基板を６０℃で１分間加熱し溶媒を除去し、重合性液晶の塗膜を形成した。９０ｍＷ／ｃｍ2（３６５ｎｍ）の強度の光を３０秒間照射したところ光位相差板は得られなかった。評価結果を下記表１に示す。
【０２１１】
【表１】
0006384559.tif 000063
【産業上の利用可能性】
【０２１２】
本発明の光配向性高分子組成物は、光配向性ポリマーである上記第一成分及び非光配向性ポリマーである上記第二成分を含むため、この組成物からなる光配向剤を基材等に塗布して乾燥させて得た光配向性膜は、感度に優れ短時間の露光でも光配向が可能であるため、光配向法に適した組成物である。また、本発明の光配向性高分子組成物を用いて得られた液晶配向膜は、ラビング処理の必要性がないため、配向欠陥がない、液晶分子の配向が均一な液晶配向膜である。そのため、光学フィルム、液晶表示素子など光デバイス用途への使用に適している。